(57)【要約】【課題】電池特性の劣化を抑制する。【解決手段】負極と、正極と、非水電解質とからなり、負極及び／又は正極の接着剤として、０．５％以上、８．０％未満の範囲でクロロトリフルオロエチレンを共重合させたポリフッ化ビニリデンを用い、非水電解質の非水溶媒として、比誘電率が２０以上の溶媒を１種類以上含み、これらの溶媒の合計の重量が全非水溶媒の重量に対して６０％以上とすることによって、非水電解質が正極及び／又は負極に行き渡り、高いイオン伝導率が得られるため、電池特性が向上する。【選択図】　図１
2004087325.tif 000002
【特許請求の範囲】
【請求項１】
正極と、負極と、非水電解質とを備えた非水電解質電池において、
上記正極及び／又は上記負極に含有される結着剤が、０．５％以上、８．０％未満の範囲でクロロトリフルオロエチレンを共重合させたポリフッ化ビニリデンであり、
上記非水電解質は、非水溶媒として、比誘電率が２０以上の溶媒を１種類以上含み、上記溶媒の合計の重量が全非水溶媒の重量に対して６０％以上であることを特徴とする非水電解質電池。
【請求項２】
上記非水電解質は、上記非水溶媒としてエチレンカーボネート、プロピレンカーボネート、ガンマブチロラクトン、ガンマヴァレロラクトンの中から２種類以上を含むことを特徴とする請求項１記載の非水電解質電池。
【発明の詳細な説明】
【０００１】
【発明の属する技術分野】
本発明は、所定の比誘電率を有する非水溶媒を含有する非水電解質を備え、電池特性が大幅に改善された非水電解質電池に関する。
【０００２】
【従来の技術】
携帯型電子機器の電源として、充電可能な非水電解質二次電池が重要な位置を占めている。電子機器の小型軽量化を実現するためには、非水電解質二次電池の軽量、かつ小型化を図り、電子機器内の収納スペースを効率的に使うことが求められている。このような非水電解質二次電池としては、エネルギー密度、及び出力密度が大きいリチウムイオン二次電池やポリマーリチウム電池がある。
【０００３】
これらの非水電解質二次電池は、正極と、負極と、非水電解質とを備えている。具体的に、正極の正極活物質、及び負極の負極活物質には、リチウムイオンをドープ・脱ドープ可能な材料が用いられる。例えば、正極活物質としては、リチウム遷移金属酸化物等が挙げられ、具体的にＬｉＣｏＯ２、ＬｉＮｉＯ２、ＬｉＮｉｘＣｏ（１−ｘ）Ｏ２、ＬｉＭｎ２Ｏ４等である。負極活物質としては、リチウム、及びその合金、炭素材料等が挙げられ、炭素材料としては主に黒鉛等が用いられる。
【０００４】
非水電解質は、リチウムイオン二次電池の場合、非水溶媒に非水電解質塩を溶解させた非水電解液が用いられ、ポリマーリチウム電池の場合、非水電解液を高分子マトリックスでゲル化させた固体電解質が用いられる。非水電解質に用いられる非水溶媒は、誘電率及び粘性が高く、沸点が高い溶媒と、誘電率及び粘性が低く、沸点が低い溶媒とを混合して調製される。
【０００５】
誘電率及び粘性が高く、沸点が高い溶媒としては、環状の炭酸エステルや環状のラクトン類等があり、例えばエチレンカーボネート、プロピレンカーボネート、ガンマブチロラクトン，ガンマヴァレロラクトン等が挙げられる。これらの溶媒は、電解質塩を良く溶解するため、溶媒中のリチウムイオンの数を増やせるが、粘性が高いためリチウムイオンの移動度が小さくなる。
【０００６】
誘電率及び粘性が小さく、沸点が低い溶媒としては、鎖状の炭酸エステル等があり、例えばジメチルカーボネート、エチルメチルカーボネート、ジエチルカーボネート等が挙げられる。これらの非水溶媒は、電解質塩を溶かしにくいが、粘性が小さいためリチウムイオンの移動度が高くなる。
【０００７】
したがって、非水電解液は、電解質塩を良く溶解し、適切な粘性を有するようにするため上述した誘電率及び粘性が高く、沸点が高い溶媒と、誘電率及び粘性が小さく、沸点が低い溶媒とを混合して調製される。しかしながら、ポリマーリチウム電池の場合では、非水電解液の選択に制限がある。非水電解液には、非水電解液を高分子マトリックスに含浸させるため、高分子マトリックスとの相溶性を有する非水溶媒を用いる必要がある。また、ポリマーリチウム電池の場合では、外装材として柔らかいアルミラミネートフィルムを用いることから、非水電解液の気化による外装材の膨張を防止するために、高沸点を有する非水溶媒を用いる必要がある。
【０００８】
【発明が解決しようとする課題】
しかしながら、この非水電解質二次電池では、非水電解質の非水溶媒として上述した混合溶媒を用いても、満足する電池特性が得られる非水電解質を作製することは困難である。すなわち、非水電解質二次電池においては、例えばマンガン乾電池や鉛電池、ニッケル水素電池等に用いられる水系の電解液のような高誘電率と低粘度とを両立させてイオン伝導率が大きくなるような非水電解質を得ることは困難である。
【０００９】
このため、非水電解質二次電池では、上述した混合溶媒を用いた非水電解質を用いても、誘電率が高い溶媒及び誘電率が低い溶媒の特性を両立させることが難しく、例えばイオン伝導率が小さくなり内部抵抗が上昇し、特に大電流を流した時の電池特性、いわゆる負荷特性が低下してしまう。また、非水電解質二次電池では、低温環境下で用いられた場合、更にイオン伝導率が小さくなることから、更に電池特性が低下してしまう。
【００１０】
このような問題を解決する方法は、例えば電池の厚みを薄くして電流を流れやすくすることで内部抵抗を抑え、負荷特性の低下を抑制する方法がある。しかしながら、このような方法では、例えば電極における集電体、セパレータ等の体積が増加してしまい、電池内部における活物質の割合が減少することから電池容量が低下するといった問題がある。
【００１１】
したがって、本発明は、このような従来の実情に鑑みて提案されたものであり、正極及び／負極のイオン伝導率を高めることで、電池特性の向上を図った非水電解質電池を提供することを目的とする。
【００１２】
【課題を解決するための手段】
上述した目的を達成する本発明に係る非水電解質電池は、正極と、負極と、非水電解質とを備えた非水電解質電池において、正極及び／又は負極に含有される結着剤が、０．５％以上、８．０％未満の範囲でクロロトリフルオロエチレンを共重合させたポリフッ化ビニリデンであり、非水電解質の非水溶媒として、比誘電率が２０以上の溶媒を１種類以上含み、この溶媒の合計の重量が全非水溶媒の重量に対して６０％以上であることを特徴とする。
【００１３】
以上のように構成された非水電解質電池では、ポリフッ化ビニリデンにクロロトリフルオロエチレンを０．５％以上、８．０％未満の範囲で共重合させることにより、比誘電率が２０以上の溶媒、いわゆる比誘電率が高い溶媒に対し、ポリフッ化ビニリデンが高い膨潤性を示すようになることから、正極及び／又は負極に含有されている結着剤として含有される結着剤に比誘電率の高い溶媒を含む非水電解質が適切に取り込まれる。これにより、非水電解質電池では、正極及び／又は負極に、比誘電率が高い溶媒を含む非水電解質を満遍なく行き渡らせることができる。
【００１４】
【発明の実施の形態】
以下、本発明を適用した非水電解質電池について図面を参照しながら詳細に説明する。
【００１５】
非水電解質二次電池１（以下、電池１と記す。）は、ポリマーリチウム電池であって、図１に示すように、発電要素となる電池素子２と、電池素子２を収容する外装材３とから構成されている。電池素子２は、図２に示すように、長尺状に形成された正極４と、長尺状に形成された負極５と、正極４の両面及び負極５の両面に形成され、電解質塩と非水溶媒とを有する非水電解質６と、非水電解質６が形成された正極４と非水電解質６が形成された負極５との間に介在させるセパレータ７とからなる。電池素子２は、非水電解質６が形成された正極４と負極５との間にセパレータ７を介在させた状態で捲回されており、正極４に正極リード８が接続され、負極５に負極リード９が接続され、これら正極リード８と負極リード９とが一方端面に突出した構造となっている。これにより、電池１は、この電池素子２の一端面から突出している正極リード８と負極リード９とを外装材３に挟み込んだ状態で、電池素子２を外装材３に封入させた構造となっている。
【００１６】
正極４は、図３に示すように、正極活物質と、導電剤と、結着剤とを含有する正極合剤塗液を正極集電体１０上に塗布した後、乾燥し、加圧することにより、正極集電体１０上に正極合剤層１１が形成された構造となっている。正極４には、正極集電体１０が露出する不塗工部１２が設けられており、この不塗工部１２に正極リード８が正極集電体１０の幅方向に突出するように接続されている。正極リード８は、例えばアルミニウム等の導電性金属からなる短冊状金属片等である。
【００１７】
正極活物質には、リチウムと遷移金属とのリチウム複合酸化物を用いる。具体的に、正極活物質は、ＬｉＣｏＯ２、ＬｉＮｉＯ２、ＬｉＭｎ２Ｏ４が挙げられる。また、正極活物質としては、上述したリチウム複合酸化物の遷移金属元素の一部を他の元素に置換した固溶体、具体的に、ＬｉＮｉ０．５Ｃｏ０．５Ｏ２、ＬｉＮｉ０．８Ｃｏ０．２Ｏ２等を用いる。
【００１８】
結着剤には、クロロトリフルオロエチレン（以下、ＣＴＦＥと記す。）を共重合させたポリフッ化ビニリデン（以下、ＰＶｄＦと記す。）を用いる。この結着剤は、ＰＶｄＦにＣＴＦＥが共重合されることにより、例えば非水電解質に含まれる非水溶媒等を正極合剤層１１に膨潤させやすくする。
【００１９】
また、結着剤は、ＰＶｄＦにＣＴＦＥが共重合されていることにより、結晶化度が低下して分子運動性が高まり、電池１に用いられた際の正極４のイオン伝導率を高くして電池特性を向上させるように作用する。また、結着剤は、結晶化度が低くなることにより、電池１が低温環境下で放電した場合でも正極４のイオン伝導率の低下が抑えられ、電池１の低温特性の低下を抑制するように作用する。
【００２０】
この結着剤においては、ＰＶｄＦにＣＴＦＥを０．５％以上、８．０％未満の範囲で共重合させている。ＰＶｄＦに対してＣＴＦＥの共重合度を０．５％より少なく共重合させた場合、ＰＶｄＦに対するＣＴＦＥの共重合度が低すぎるため、非水溶媒に対して高い膨潤性を示すことが困難になる。また、ＰＶｄＦに対するＣＴＦＥの共重合度が低いため、結着剤の結晶化度を低くすることができず、正極４のイオン伝導率が低下してしまう。
【００２１】
一方、ＰＶｄＦに対してＣＴＦＥを８．０％以上共重合させた場合、ＰＶｄＦに対してＣＴＦＥの共重合度が高すぎるため、非水溶媒が結着剤に膨潤しすぎて正極合剤層１１にしわ等が発生してしまう。この場合、電池１では、結着剤に非水電解質６中の非水溶媒が膨潤しすぎたことで結着剤の結着性が低下し、例えば充放電の繰り返しによって正極合剤層１１の剥がれや欠落等が生じ、電池特性が低下してしまう。
【００２２】
したがって、結着剤においては、ＰＶｄＦにＣＴＦＥを０．５％以上、８．０％未満の範囲で共重合させることによって、非水電解質６中の非水溶媒を適切に膨潤させて、イオン伝導率を高くすることができると共に、正極合剤層１１に不具合を生じることを抑制することができる。
【００２３】
ＰＶｄＦにＣＴＦＥを共重合させる方法としては、ＰＶｄＦと所定の触媒とを分散させた溶液にＣＴＦＥを添加して、所定の温度下で、所定の時間、懸濁重合させることによって、ＣＴＦＥをＰＶｄＦに共重合させる方法がある。なお、ＰＶｄＦにＣＴＦＥを共重合させる方法は、ＣＴＦＥが０．５％以上、８．０％未満の範囲でＰＶｄＦに共重合されるようであれば、上述した方法の限定されない。
【００２４】
負極５は、図４に示すように、負極活物質と、結着剤とを含有する負極合剤塗液を負極集電体１３上に塗布した後に、乾燥し、加圧することにより、負極集電体１３上に負極合剤層１４が形成された構造となっている。負極５には、負極集電体１３が露出する不塗工部１５が設けられており、この不塗工部１５に負極リード９が負極集電体１３の幅方向に突出するように接続されている。負極リード９は、例えばニッケル等の導電性金属からなる短冊状金属片等である。
【００２５】
負極活物質には、リチウムイオンをドープ・脱ドープすることが可能であり、具体的に平均粒径の異なる２種以上を混合した黒鉛を用いる。結着剤には、ＰＶｄＦやスチレンブタジエンゴム等の公知の結着剤、若しくは正極４に用いた結着剤と同様の０．５％以上、８．０％未満の範囲でＣＴＦＥを共重合させたＰＶｄＦを用いる。負極５では、結着剤として０．５％以上、８．０％未満の範囲でＣＴＦＥを共重合させたＰＶｄＦを用いた場合、上述した正極４と同様に結着剤に非水電解質６に含まれる非水溶媒等を負極合剤層１４に膨潤させやすくなる。
【００２６】
非水電解質６は、比誘電率が２０以上の溶媒、いわゆる比誘電率の高い溶媒を一種以上含有し、この比誘電率が高い溶媒の重量の合計が全溶媒の重量に対して６０％以上である非水溶媒と、電解質塩とからなる非水電解液を高分子マトリックスに含浸させたものである。比誘電率が２０以上の溶媒には、ＥＣ、ＰＣ、γ−ブチロラクトン、γ−ヴァレロラクトン、又はこれらの水素をハロゲンに置換した溶媒等がある。
【００２７】
なお、非水溶媒には、上述した比誘電率が高い溶媒の他に、比誘電率の低い溶媒、例えばジメチルカーボネート（ＤＭＣ）、ジエチルカーボネート（ＤＥＣ）、エチルメチルカーボネート（ＭＥＣ）、ジプロピルカーボネート、エチルプロピルカーボネート、又はこれらの水素をハロゲンに置換した溶媒等を含有させることも可能である。
【００２８】
非水溶媒は、比誘電率が高い溶媒を一種以上含有し、比誘電率の高い溶媒の重量の合計が全溶媒の重量に対して６０％以上であるため、比誘電率の高い溶媒の特性を示す。すなわち、この非水溶媒は、イオン伝導率が高く、粘性が高いといった特徴を有してする。また、比誘電率の高い溶媒の他に、比誘電率の低い溶媒を加えることによって粘性が低くなり、例えば電極に対する濡れ性を向上させる。このような非水溶媒を有する非水電解質が、ＣＴＦＥが共重合されたＰＶｄＦの結着剤に良く膨潤して、正極及び／又は負極全体に行き渡るため、正極及び／又は負極のイオン伝導率が高くなり、電池１の電池特性が向上する。
【００２９】
非水溶媒は、比誘電率の高い溶媒の重量の合計が全溶媒の重量に対して６０％より少ない場合、高いイオン伝導率や粘性といった比誘電率の高い溶媒の特性を得ることが困難となる。また、このような非水溶媒を用いた場合には、比誘電率が低く、沸点の低い溶媒の重量が多いことにより、例えば熱等により非水溶媒が気化して、電池１が膨張してしまう。
【００３０】
電解質塩は、上述した非水溶媒に溶解するものであれば何れも用いることができ、例えば、ＬｉＰＦ６、ＬｉＢＦ４、Ｌｉ（ＣＦ３ＳＯ２）２、ＬｉＮ（Ｃ２Ｆ５ＳＯ２）２、ＬｉＣｌＯ４等である。
【００３１】
高分子マトリックスとしては、上述した非水電解質６を吸収してゲル化する高分子を用いる。例えば、ポリフッ化ビニリデン、ポリエチレンオキサイド、ポリプロピレンオキサイド、ポリアクリロニトリル、ポリメタクリルニトリルを繰り返し単位として含む高分子である。なお、高分子マトリックスは、上述した高分子を１種又は複数種を混合して用いてもよい。
【００３２】
セパレータ７は、負極５と正極４とを隔離して、両極の接触による内部短絡を防止すると共に、非水電解質６中のリチウムイオンを通過させるものである。セパレータ７は、電気的に安定であり、溶媒や活物質に対しても化学的に安定であり、電気伝導性がなければよい。このようなセパレータ７としては、高分子の不織布、多孔質フィルム、ガラスやセラミックスの遷移を紙状にしたものであり、中でも、多孔質ポリオレフィンフィルムがよい。このような多孔質ポリオレフィンフィルムを、ポリイミドやガラス、セラミックスの繊維等、耐熱性の材料と複合させたものでもよい。
【００３３】
外装材３は、例えば絶縁層や金属層等が二層以上積層されて、ラミネート加工等により貼り合わされており、電池内面が絶縁層となるようになされている。絶縁層としては、正極リード８及び負極リード９に対して接着性を示す材料であれば特に限定されないが、ポリエチレン、ポリプロピレン、変性ポリエチレン、変性ポリプロピレン及びこれらの共重合体等、ポリオレフィン樹脂からなるものが透過性を低くでき、気密性に優れていることから用いられる。金属層としては、例えば、箔状、板状に成形されたアルミニウム、ステンレス、ニッケル、鉄等が用いられる。また、最外層には、例えばナイロン等からなる絶縁層を積層させることにより、破れや突き刺し等に対する強度を高くすることができる。
【００３４】
以上のような構成の電池１は、次のようにして製造する。先ず、正極４を作製する。正極４を作製する際は、正極活物質と、結着剤としてＣＴＦＥを共重合させたＰＶｄＦと、導電剤とを含有する正極合剤塗液を調製し、この正極合剤塗液を例えばアルミニウム等からなる正極集電体１０上に不塗工部１２を設けるように均一に塗布し、乾燥することで正極合剤層１１を形成し、所定の寸法に裁断する。次に、正極集電体１０が露出している不塗工部１２に正極リード８、例えば超音波溶接や、スポット溶接等により接合する。このようにして、帯状の正極４が作製される。
【００３５】
次に、負極５を作製する。負極５を作製する際は、負極活物質と、結着剤としてＣＴＦＥを共重合させたＰＶｄＦとを含有する負極合剤塗液を調製し、この負極合剤塗液を例えば銅等からなる負極集電体１３上の不塗工部１５を設けるように均一に塗布し、乾燥することで負極合剤層１４を形成し、所定の形状に裁断する。次に、負極集電体１３が露出している不塗工部１５に負極リード８、例えば超音波溶接や、スポット溶接等により接合する。このようにして、帯状の負極５が作製される。
【００３６】
次に、以上のようにして作製された正極４の正極合剤層１１の主面、及び負極５の負極合剤層１４の主面に、ゲル状電解質からなる非水電解質６を形成させる。非水電解質６を形成する際は、比誘電率の高い溶媒を６０％以上含む非水溶媒と、電解質塩とからなる非水電解液を調製し、この非水電解液と、高分子マトリックスと、希釈溶剤と混合してゾル状態の電解質溶液を作製する。次に、この電解質溶液を正極４の正極合剤層１１の主面、及び負極５の負極合剤層１４の主面に塗布する。
【００３７】
このとき、正極合剤層１１及び負極合剤層１４に結着剤として含有されているＣＴＦＥを共重合させたＰＶｄＦが電解質溶液に対して、高い膨潤性を示すことから、正極合剤層１１内に電解質溶液が十分含浸されることになる。次に、電解質溶液中の希釈溶媒を揮発させて、正極４の正極合剤層１１の主面、及び負極５の負極合剤層１４の主面に、層状に形成された非水電解質６が形成される。以上のようにして形成された非水電解質６は、正極合剤層１１及び負極合剤層１４に電解質溶液が十分含浸された状態で希釈溶媒が揮発されて形成されることから、正極合剤層１１及び負極合剤層１４に満遍なく行き渡り、正極活物質及び負極活物質との接触面積を大きくさせる。
【００３８】
次に、以上にようにして非水電解質６が形成された正極４及び負極５とを非水電解質６が対向するように、セパレータ７を介して積層し、セパレータ７の長尺方向に扁平捲回して電池素子２を形成した。この際に、電池素子２の一方端面から正極リード８及び負極リード９が突出するようにさせる。
【００３９】
次に、この電池素子２から突出されている正極リード８と負極リード９とを外部に導出させつつ、外装材３の内部に収納した。このとき、電池素子２には、正極リード８及び負極リード９と、外装材３との間に接着性を示すプロピレン等からなる樹脂片１６を介在させる。これにより、電池１では、正極リード８及び負極リード９と、外装材３との間で短絡することや、気密性が低下すること等が防止される。
【００４０】
次に、電池素子２を内部に収納した外装材３の周縁部を貼り合わせることにより、電池素子２が外装材３に封入される。このようにして、非水電解質としてゲル状電解質を用いた電池１が製造される。
【００４１】
以上にようにして製造された電池１よれば、ＣＴＦＥが共重合されたＰＶｄＦからなる結着剤が非水電解質６に含有される非水溶媒と膨潤しやすくなることから、比誘電率の高い溶媒を有する非水溶媒を含む非水電解質６が結着剤に適切に含浸され、非水電解質６を正極合剤層１１及び負極合剤層１４に満遍なく行き渡らせることができる。これにより、電池１では、正極４及び／又は負極５の活物質と非水電解質６との接触面積が大きくなって、正極４及び／又は負極５のイオン伝導率が高められ、電池特性を向上させることができる。
【００４２】
また、電池１によれば、ＣＴＦＥを共重合させたＰＶｄＦを結着剤として用いることによって、結着剤の結晶化度が低下し、この結着剤を含有する正極及び／負極のイオン伝導率が高められ、電池特性が向上される。
【００４３】
更に、この電池１によれば、低温環境下で放電した場合でも、結着剤として用いるＣＴＦＥを共重合させたＰＶｄＦの結晶化度が低いことから、イオン伝導率の低下が抑えられ、良好な電池特性が得られるようになる。
【００４４】
なお、上述した実施の形態では、電池１として、非水電解質６が形成された長尺状の正極４と、非水電解質６が形成された長尺状の負極５とをセパレータ７を介して積層し、捲回した電池素子２を用いたが、これに限定されるものではなく、正極と負極とをゲル状の非水電解質を介して積層してなる積層体型の電池素子、や捲回せずにいわゆるつづら折りされたつづら折り型の電極素子を用いてもよい。
【００４５】
上述した実施の形態においては、非水電解質を用いたポリマーリチウム電池を例に挙げて説明したが、本発明はこれに限定されるものではなく、図５に示すような非水電解質二次電池３０（以下、電池３０と記す。）においても適用可能である。なお、電池３０については、上述した電池１と同等な構成、部位についての説明を省略するとともに、図面においても同符号を付するものとする。
【００４６】
この電池３０は、発電要素となる電極体３１と、電極体３１を収容する外装缶３２と、電解質塩と非水溶媒とからなる非水電解液３３と、外装缶３２を封口する電池蓋３４とを有する。電池３０は、電極体３１を外装缶３２に収納し、外装缶３２に調製した非水電解液３３を注入して、電池蓋３４を外装缶３２の開口部に溶接することにより封口された構造を有する。
【００４７】
電極体３１は、図６に示すように、長尺の正極３５と、長尺の負極３６との間にセパレータ７を介して扁平状に多数回捲回して、一方の端面から正極３５に取り付けられた正極リード８が突出されており、最外周に負極集電体３７が露出した構造となっている。電極体３１において、最外周に露出させた負極集電体３７と、電池３１とを接触させることにより導通することから、負極３６に集電のための例えば端子やリード等を取り付ける必要がないため電池の製造が簡略化される。一方、電極体３１において、正極リード８が電池蓋３４と電気的に接続されることによって、導通が図られる。
【００４８】
正極３５は、上述した電池１の正極４と同様の構成となっており、正極合剤層１１が正極集電体１０上に形成されている。結着剤には、上述した電池１の正極４に用いた結着剤と同様に、０．５％以上、８．０％未満の範囲でＣＴＦＥを共重合させたＰＶｄＦを用いる。
【００４９】
これにより、正極３５では、結着剤が非水電解液３３に高い膨潤性を示すことから非水電解液３３を正極合剤層１１に行き渡らせることができる。
【００５０】
負極３６は、負極活物質と、結着剤とを含有する負極合剤層１４が負極集電体３７上に形成されている。負極３６は、上述した電池１の負極５と同様の負極集電体３７、負極活物質、及びＰＶｄＦにＣＴＦＥを共重合させた結着剤を用いる。
【００５１】
これにより、負極３６では、結着剤が非水電解液３３に高い膨潤性を示すことから、非水電解液３３を負極合剤層１４に行き渡らせることができる。
【００５２】
外装缶３２は、例えば矩形状、扁平円状とする筒状容器であり、鉄、ステンレス、ニッケル、アルミニウム等の導電性金属からなり、例えば、鉄で形成された場合には、その表面にニッケルめっき等が設けられている。
【００５３】
非水電解液３３は、上述した電池１に用いられる非水電解液と同様に、比誘電率が２０以上の溶媒、すなわち比誘電率の高い溶媒を一種以上含有し、比誘電率の高い溶媒の重量の合計が全非水溶媒中に占める重量が６０％以上とした非水溶媒に、ＬｉＰＦ６やＬｉＢＦ４等の電解質塩を溶解させて調製されている。
【００５４】
非水溶媒は、比誘電率が高い溶媒を一種以上含有し、比誘電率の高い溶媒の重量の合計が全溶媒の重量に対して６０％としていることから、比誘電率が高い溶媒の特徴を有する。すなわち、非水溶媒は、イオン伝導率及び粘性が高いといった特徴を有している。
【００５５】
非水溶媒は、比誘電率の高い溶媒の重量の合計が全非水溶媒の重量に対して６０％より少ない場合、比誘電率の高い溶媒の特徴を得ることが困難となる。また、このような非水溶媒を用いた場合には、比誘電率が低く、沸点の低い溶媒が多いことからり、例えば熱等により非水溶媒が気化して、電池３０が膨張してしまう。
【００５６】
電池蓋３４は、封口板材３８の略中心部に端子部３９が絶縁ガスケット４０を介して嵌合された構造となっている。封口板材３８は、外装缶３２が負極３６と電気的に接続されている場合、例えば鉄、ステンレス、ニッケル等で形成されることになる。特に、封口板材３８を鉄で形成した場合、その表面にニッケルめっき等が設けられている。端子部３９は、正極リード８が接続される場合には、例えばアルミニウム等で形成されることになる。絶縁ガスケット４０は、例えばポリプロピレン等の絶縁樹脂が用いられる。
【００５７】
そして、以上のような構成の電池３０は、次のようにして製造される。先ず、正極３５を上述した電池１の正極４と同様にして作製した。
【００５８】
次に、負極３８を作製した。負極３８は、負極集電体１３が露出する不塗工部１４を上述した負極５よりも長くして、この不塗工部１４を負極リード９とし、短冊状金属片のリードを設けずに、上述した負極５と同様にして作製した。
【００５９】
次に、以上のようにして作製された正極３５及び負極３８とを、長尺状のセパレータ７を介して積層し、扁平状に多数回捲回することにより電極体３１を作製する。このとき、電極体３１は、セパレータ７の幅方向の一端面から正極リード８を突出させ、最外周に負極集電体１３が露出するように捲回された構造である。
【００６０】
次に、外装缶３２の底部に絶縁板４１を挿入し、更に正極リード８が突出している側の電極体３１の端面に絶縁板４１を載置させた状態で電極体３１を外装缶３２に収納する。次に、正極リード８の端部を電池蓋３４に接合する。
【００６１】
次に、電極体３１が収納された外装缶３２に非水電解液３３を注入する。この時に、正極及び／又は負極に非水電解液３３が含浸される。次に、外装缶３２の封口部と、電池蓋３４の封口板材３８の周縁部とを、例えばレーザ溶接等によって隙間なく溶接し、密封する。これにより、外装缶３２及び封口板材３８は、負極３６と導通することとなり、電池３０の外部負極となる。また、端子部３９は正極３５と導通することとなり、電池３０の外部正極となる。このようにして、電池３０が製造される。
【００６２】
以上のようにして製造される電池３０によれば、上述した電池１と同様に、正極４及び／又は負極５の結着剤に、０．５％以上、８．０％未満の範囲でＣＴＦＥを共重合させたＰＶｄＦを用いることによって、結着剤が非水電解質３３に含有される非水溶媒と膨潤しやすくなることから、比誘電率の高い溶媒を含む非水電解質３３が結着剤に適切に含浸され、非水電解質３３を正極合剤層１１及び／又は負極合剤層１４に満遍なく行き渡らせることができる。これにより、電池３０では、正極４及び／又は負極５のイオン伝導率が高められ、電池特性を向上させることができる。
【００６３】
また、電池３０によれば、ＣＴＦＥの共重合させたＰＶｄＦを結着剤として用いることによって、結着剤の結晶化度が低下し、この結着剤を含有する正極４及び／又は負極５のイオン伝導率が高められて電池特性を向上できる。
【００６４】
更に、この電池３０によれば、低温環境下で放電された場合でも、結着剤として用いるＣＴＦＥを共重合させたＰＶｄＦの結晶化度が低いことから、イオン伝導率の低下が抑えられ、良好な電池特性が得られる。
【００６５】
【実施例】
以下、本発明を適用した非水電解質二次電池としてゲル状電解質を用いたポリマーリチウム二次電池を実際に作製したサンプルについて説明する。
【００６６】
サンプル１
サンプル１では、先ず、正極を作製した。正極を作製する際は、正極活物質としてコバルト酸リチウム（ＬｉＣｏＯ２）を９２重量％と、結着剤として粉末状のＣＴＦＥを０．５ｗｔ％共重合させたＰＶｄＦを３重量％と、導電剤として粉末状の黒鉛を５重量％と、溶媒としてＮ−メチルピロリドン（以下、ＮＭＰと記す。）とを加えて、プラネタリーミキサーによって混練して分散を行い、正極合剤塗液を作製した。次に、塗工装置を用いて正極集電体となるアルミニウム箔の両面に均一に塗布して、１００℃、減圧状態で２４時間乾燥させて正極合剤層を形成した後に、ロールプレス機で圧縮成型し、幅４８ｍｍ、長さ３００ｍｍに裁断し、端部にアルミニウムリボンを正極リードとして溶接した。以上のようにして、正極を作製した。
【００６７】
次に、負極を作製した。負極を作製する際は、負極活物質としてメソフェーズ系球状黒鉛を９０重量％と、結着剤として紛状ポリフッ化ビニリデンを１０重量％と、ＮＭＰとを加えて、プラネタリーミキサーによって混練して分散を行い、負極合剤塗液を作製した。次に、塗工装置を用いて負極集電体となる銅箔の両面の両面に均一に塗布して、１２０℃、減圧状態で２４時間乾燥させて負極合剤層を形成した後に、ロールプレス機で圧縮成型し、幅５０ｍｍ、長さ３１０ｍｍに裁断し、端部にニッケルリボンを正極リードとして溶接した。以上のようにして、負極を作製した。
【００６８】
次に、以上のように作製された複数の正極及び負極の主面に非水電解質をそれぞれ形成した。非水電解質を形成する際は、比誘電率が２０以上であるエチレンカーボネートを４０重量％と、プロピレンカーボネートを６０重量％とを混合させた非水溶媒に、この非水溶媒の重量に対してＬｉＰＦ６を０．７８ｍｏｌ／ｋｇ溶解させた非水電解液を調製した。次に、この非水電解液と、ヘキサフルオロプロピレンを６％共重合させたＰＶｄＦと、ジメチルカーボネートとを混合攪拌してゾル状態の非水電解質溶液を作製した。次に、このゾル状電解質溶液を正極及び負極の主面に塗布して、非水溶媒を揮発させてゲル状電解質からなる非水電解質を正極及び負極の主面に形成させた。
【００６９】
以上のように非水電解質が主面上に形成された正極と負極との間に、厚みが１０μｍの多孔質ポリエチレンフィルムからなるセパレータを介在させた状態で、非水電解質が対向するように貼り合わせて正極の長尺方向に扁平捲回して電池素子を作製した。
【００７０】
次に、電池素子に備わる正極リードと負極リードとを外部に導出させつつ、アルミ箔が一対の樹脂フィルムで挟まれてなる外装材の内部に収納した。このとき、電池素子は、正極リードと、負極リードと、外装材との間に接着性を示すプロピレン樹脂片を挟み込み、外装材に収納した。次に、電池素子を収納した外装材の周縁部をヒートシールにより貼り合わせることで電池素子を外装材に封入した。以上のようにして、ゲル状電解質を用いたポリマーリチウム電池を作製した。
【００７１】
サンプル２
サンプル２では、正極を作製する際に、結着剤として粉末状のＣＴＦＥを２．０ｗｔ％共重合させたＰＶｄＦを用いて正極を作製した。この正極を用いたこと以外は、サンプル１と同様にしてポリマーリチウム電池を作製した。
【００７２】
サンプル３
サンプル３では、正極を作製する際に、結着剤として粉末状のＣＴＦＥを４．０ｗｔ％共重合させたＰＶｄＦを用いて正極を作製した。また、非水電解液を作製する際は、比誘電率が２０以上のＥＣを４５重量％と、ＰＣを３５重量％と、比誘電率が低いＤＥＣを２０重量％とを混合した非水溶媒を用いて非水電解液を作製した。この非水電解液を用いたこと以外は、サンプル１と同様にしてポリマーリチウム電池を作製した。
【００７３】
サンプル４
サンプル４では、正極を作製する際に、結着剤として粉末状のＣＴＦＥを４．０ｗｔ％共重合させたＰＶｄＦを用いて正極を作製した。この正極を用いたこと以外は、サンプル１と同様にしてポリマーリチウム電池を作製した。
【００７４】
サンプル５
サンプル５では、非水電解液を作製する際に、比誘電率が２０以上のＥＣを４５重量％と、ＰＣを３０重量％と、γ−ブチロラクトンを１５重量％と、γ−ヴァレロラクトンを１０重量％とを混合した非水溶媒を用いて非水電解液を作製した。この非水電解液を用いたこと以外は、サンプル３と同様にしてポリマーリチウム電池を作製した。
【００７５】
サンプル６
サンプル６では、正極を作製する際に、結着剤として粉末状のＣＴＦＥを７．０ｗｔ％共重合させたＰＶｄＦを用いて正極を作製した。この正極を用いたこと以外は、サンプル１と同様にしてポリマーリチウム電池を作製した。
【００７６】
サンプル７
サンプル７では、非水電解液を作製する際に、ＥＣを６０重量％と、ＰＣを４０重量％とを混合した非水溶媒を用いて非水電解液を作製した。この非水電解液を用いたこと以外は、サンプル６と同様にしてポリマーリチウム電池を作製した。
【００７７】
サンプル８
サンプル８では、正極を作製する際に、ＣＴＦＥが共重合されていないＰＶｄＦを結着剤として用いた正極を作製した。また、非水電解液を作製する際に、比誘電率が２０以上のＥＣを３５重量％と、ＰＣを２０重量％と、比誘電率が低いＭＥＣを２０重量％と、ＤＥＣを２５重量％とを混合した非水溶媒を用いて非水電解液を作製した。この非水電解液を用いたこと以外は、サンプル１と同様にしてポリマーリチウム電池を作製した。
【００７８】
サンプル９
サンプル９では、正極を作製する際に、ＣＴＦＥが共重合されていないＰＶｄＦを結着剤として用いた正極を作製した。この正極を用いたこと以外は、サンプル１と同様にしてポリマーリチウム電池を作製した。
【００７９】
サンプル１０
サンプル７では、正極を作製する際に、ＣＴＦＥが共重合されていないＰＶｄＦを結着剤として用いた正極を作製した。この正極を用いたこと以外は、サンプル７と同様にしてポリマーリチウム電池を作製した。
【００８０】
サンプル１１
サンプル１３では、非水電解液を作製する際に、比誘電率が２０以上のＥＣを４５重量％と、ＰＣを１０重量％と、比誘電率が低いＭＥＣ２０重量％と、ＤＥＣ２５重量％とを混合した非水溶媒を用いて非水電解液を作製した。この非水電解液を用いたこと以外は、サンプル３と同様にしてポリマーリチウム電池を作製した。
【００８１】
サンプル１２
サンプル１２では、非水電解液を作製する際に、比誘電率が２０以上のＥＣを３５重量％と、ＰＣを２０重量％と、比誘電率が低いＤＭＣを１５重量％と、ＤＥＣを３０重量％とを混合した非水溶媒を用いて非水電解液を作製した。この非水電解液を用いたこと以外は、サンプル３と同様にしてポリマーリチウム電池を作製した。
【００８２】
サンプル１３
サンプル１５では、非水電解液を作製する際に、比誘電率が２０以上のＥＣを３５重量％と、ＰＣを２０重量％と、比誘電率が低いＭＥＣを２０重量％と、ＤＥＣを２５重量％とを混合した非水溶媒を用いて非水電解液を作製した。この非水電解液を用いたこと以外は、サンプル６と同様にしてポリマーリチウム電池を作製した。
【００８３】
サンプル１４
サンプル８では、正極を作製する際に、結着剤として粉末状のＣＴＦＥを９．０ｗｔ％共重合させたＰＶｄＦを用いて正極を作製した。この正極を用いたこと以外は、サンプル１と同様にしてポリマーリチウム電池を作製した。
【００８４】
サンプル１５
サンプル９では、正極を作製する際に、結着剤として粉末状のＣＴＦＥを１１．０ｗｔ％共重合させたＰＶｄＦを３重量％用いて正極を作製した。この正極を用いたこと以外は、サンプル１と同様にしてポリマーリチウム電池を作製した。
【００８５】
そして、以上のように作製したサンプル１乃至サンプル１５について、電池容量、負荷特性、低温特性、充放電サイクル特性、電池の膨れを測定した。以下、各サンプルにおける電池容量、負荷特性、低温特性、充放電サイクル特性、電池の膨れの評価結果を表１に示す。
【００８６】
【表１】
2004087325.tif 000003
【００８７】
表１において、各サンプルの電池容量、負荷特性、低温特性、充放電サイクル特性、電池の膨れの評価を次のようにして行った。電池容量は、各サンプルに対して０．５Ｃ、４．２Ｖ、６時間の充電条件で定電流定電圧充電を行った後に、０．２Ｃの電流値で３Ｖまで定電流放電を行い、このときの容量を電池容量とした。本実施例において、電池容量は、９５０ｍＡｈから１０５０ｍＡｈの範囲に入っていれば良品とする。
【００８８】
負荷特性は、０．２Ｃで放電したときの放電容量に対する３Ｃで放電したときの放電容量の比率である。０．２Ｃで放電したときの放電容量は、上述した充電条件で充電を行った後に、０．２Ｃの電流値で３Ｖまで定電流放電を行ったときの容量である。３Ｃで放電したときの放電容量は、上述した充電条件で充電を行った後に、３Ｃの電流値で３Ｖまで定電流放電を行ったときの容量である。
【００８９】
低温特性は、２３℃の放電容量に対する−２０℃の放電容量の比率である。２３℃の放電容量は、上述した充電条件に充電を行った後に、２３℃環境下で０．５Ｃの電流値で３Ｖまで定電流放電を行ったときの容量である。−２０℃の放電容量は、上述した充電条件に充電を行った後に、−２０℃環境下で０．５Ｃの電流値で３Ｖまで定電流放電を行ったときの容量である。
【００９０】
充放電サイクル特性は、１サイクル目の放電容量に対する５００サイクル目の放電容量の比率である。１サイクル目の放電容量は、１．０Ｃ、４．２Ｖ、３時間の充電条件で定電流定電圧充電を行った後に、１．０Ｃの電流値で３Ｖまで定電流放電を行い、これを１サイクルとして、このときの容量である。５００サイクル目の放電容量は、１サイクルを５００回行ったときの容量である。なお、本実施例において、充放電サイクル特性は、７０％以上を良品とした。
【００９１】
電池の電池の膨れは、０．５Ｃ、４．３Ｖの充電条件で定電流定電圧充電を行い、８０℃環境下で１４日間保存した後に電池の厚さを測定し、保存前における電池の厚さ４ｍｍに対する保存後における電池の厚さの増加分である。なお、本実施例において、電池の膨れは、０．５ｍｍ以下を合格とした。
【００９２】
表１の結果から、０．５％以上、８．０％未満の範囲でＣＴＦＥを共重合させたＰＶｄＦを結着剤に用いたサンプル１乃至サンプル７は、ＰＶｄＦのみからなる結着剤を用いたサンプル８及びサンプル１０と比べて低温特性、充放電サイクル特性が大きくなっていることが分かる。
【００９３】
サンプル８及びサンプル１０は、ＰＶｄＦにＣＴＦＥが共重合されていないため、結着剤の結晶化度を低くすることができず、正極のイオン伝導率が低下するため、良好な充放電サイクル特性が得られない。また、サンプル８及びサンプル１０は、低温保存されることによって、イオン伝導率が更に低下するため、内部抵抗が上がり負荷特性が低下してしまう。特に、サンプル８では、非水溶媒中の比誘電率が２０以上の溶媒の含有量が６０％より少ないため、比誘電率が低く、沸点の低い溶媒が多く含有されることから、この溶媒が熱により気化されて外装材が変形し、電池の膨れが大きくなる。
【００９４】
これに対して、サンプル１乃至サンプル７は、０．５％以上、８．０％未満の範囲でＣＴＦＥをＰＶｄＦに共重合させているので、結着剤に非水電解質中の非水溶媒がよく膨潤し、非水電解質が正極全体に行き渡るようになることから、正極活物質と非水電解質との接触面積が大きくなり充放電サイクル特性が向上する。また、サンプル１乃至サンプル７は、０．５％以上、８．０％未満の範囲でＣＴＦＥをＰＶｄＦに共重合させているため、結着剤の結晶化度が低くなり、イオン伝導率が上がり、内部抵抗の上昇が抑えられる。更に、サンプル１乃至サンプル５は、低温環境下で放電された場合でも、結着剤の結晶化度が低いため、イオン伝導率の低下が抑制され低温特性の低下が抑えられる。
【００９５】
また、表１に示す結果から、サンプル１乃至サンプル７は、ＣＴＦＥを９％共重合させたサンプル１４、及びＣＴＦＥを１１％共重合させたサンプル１５と比べて、充放電サイクル特性が大きく、電池の膨れが小さいことがわかる。
【００９６】
サンプル１４及びサンプル１５では、ＣＴＦＥの共重合度が高いため、結着剤に非水電解質中の非水溶媒が膨潤にしすぎて、正極合剤層中の結着剤が膨張して電池が膨れてしまう。また、サンプル１４及びサンプル１５では、結着剤の膨張により正極合剤層にしわが発生するため、結着剤の結着性が低下し、充放電の繰り返しによる正極合剤層の剥がれや欠落等が生じて、充放電サイクル特性が低下する。
【００９７】
これらのサンプルに対して、サンプル１乃至サンプル７は、０．５％以上、８．０％未満の範囲でＣＴＦＥをＰＶｄＦに共重合させているため、結着剤に対して非水電解質中の非水溶媒が適量、膨潤されることから、非水電解質が正極全体に行き渡るようになる。したがって、サンプル１乃至サンプル７では、イオン伝導率が高くなり、良好な充放電サイクルが得られるようになり、電池の膨張も抑えられる。
【００９８】
更に、表１に示す結果から、サンプル３乃至サンプル７は、比誘電率が２０以上の溶媒の非水溶媒中の含有率が６０％以下のサンプル１１乃至サンプル１３と比べて、電池の膨れが小さいことが分かる。
【００９９】
サンプル１１乃至サンプル１３は、全非水溶媒中の比誘電率が２０以上の溶媒の含有量が６０％より少ないため、比誘電率が低く、沸点の低い溶媒の重量が多くなるため、結着剤に膨潤してもイオン伝導率が上がらず、電池特性の向上が図られない。また、このような非水溶媒を用いた場合には、比誘電率が低く、沸点の低い溶媒が多く含有されることから、この非水溶媒が熱により気化して、外装材が変形し電池の膨れが大きくなる。
【０１００】
これらのサンプルに対して、サンプル３乃至サンプル７では、全非水溶媒中の比誘電率が２０以上の溶媒の含有量が６０％以上であるため、高い誘電率及び沸点を有する非水溶媒が含まれた非水電解質が、０．５％以上、８．０％未満の範囲でＣＴＦＥをＰＶｄＦに共重合させた結着剤に適量に、膨潤する。したがって、サンプル３乃至サンプル７では、正極全体に非水電解質が行き渡り、正極のイオン伝導率が高くなるため、電池１の電池特性が向上し、電池の膨れも抑制される。
【０１０１】
次に、上述したサンプル１乃至サンプル１５とは、非水電解質を非水電解液に変えて作製したサンプル１６乃至サンプル３０について説明する。
【０１０２】
サンプル１６
サンプル１６では、電池素子を作製する際に、サンプル１と同様にして作製した正極と、負極との間に厚さが２０μｍの多孔質ポリエチレンフィルムからなるセパレータを介して扁平状に多数回捲回して、一方の端面から正極に取り付けられた正極リードが突出されており、最外周に負極集電体が露出した構造の電池素子を作製した。また、非水電解液を作製する際には、比誘電率が２０以上のＥＣを４０重量％と、ＰＣを２５重量％と、比誘電率が低いＤＭＣを３５重量％とを混合した混合溶媒に、ＬｉＰＦ６を１．３８ｍｏｌ／ｋｇ溶解させた非水電解液を作製した。
【０１０３】
次に、以上のようにして作製した電池素子を表面にニッケルめっきが施された鉄製の外装缶の底部に絶縁板を挿入し、更に正極リードが突出している側の電池素子の端面にも絶縁板を載置させた状態で電池素子を外装缶に収納する。次に、正極リードの端部を電池蓋に接合する。
【０１０４】
次に、電池素子が収納された外装缶に作製した非水電解液を注入して、外装缶の封口部と、電池蓋の封口板材の周縁部とを溶接し、密封する。以上のこと以外は、サンプル１と同様にしてリチウムイオン二次電池を作製した。
【０１０５】
サンプル１７
サンプル１７では、正極を作製する際に、サンプル２と同様にして正極を作製した。この正極を用いたこと以外は、サンプル１６と同様にして作製した。
【０１０６】
サンプル１８
サンプル１８は、正極を作製する際に、サンプル３と同様にして正極を作製した。この正極を用いたこと以外は、サンプル１６と同様にして作製した。
【０１０７】
サンプル１９
サンプル１９では、非水電解液を作製する際に、比誘電率が２０以上のＥＣを４０重量％と、ＰＣを１０重量％と、γ−ブチロラクトンを１５重量％と、γ−ヴァレロラクトンを１０重量％と、比誘電率が低いＤＭＣを１０重量％と、ＭＥＣを１５重量％とを混合した非水溶媒を用いて、非水電解液を作製した。この非水電解液を用いたこと以外は、サンプル１８と同様にしてリチウムイオン二次電池を作製した。
【０１０８】
サンプル２０
サンプル２０では、非水電解液を作製する際に、比誘電率が２０以上のＥＣを５０重量％と、ＰＣを４０重量％と、比誘電率が低いＤＥＣを１０重量％とを混合した溶媒を用いて非水電解液を作製した。この非水電解液を用いたこと以外は、サンプル１８と同様にしてリチウムイオン二次電池を作製した。
【０１０９】
サンプル２１
サンプル２１では、正極を作製する際に、サンプル６と同様にして正極を作製した。この正極を用いたこと以外は、サンプル１６と同様にして作製した。
【０１１０】
サンプル２２
サンプル２２では、非水電解液を作製する際に、比誘電率が２０以上のＥＣを５０重量％と、ＰＣを３０重量％と、比誘電率が低いＭＥＣを１０重量％と、ＤＥＣを１０重量％とを混合した非水溶媒を用いて非水電解液を作製した。この非水電解液を用いて作製したこと以外は、サンプル２１と同様にしてリチウムイオン二次電池を作製した。
【０１１１】
サンプル２３
サンプル２３は、非水電解液を作製する際に、比誘電率が２０以上のＥＣを３５重量％と、ＰＣを２５重量％と、誘電率が低いＭＥＣを２０重量％と、ＤＥＣを２５重量％とを混合した非水溶媒を用いて非水電解液を作製した。この非水電解液を用いたこと以外はサンプル８と同様にしてリチウムイオン二次電池を作製した。
【０１１２】
サンプル２４
サンプル２４では、正極を作製する際に、サンプル２３と同様にして正極を作製した。この正極を用いたこと以外は、サンプル２３と同様にしてリチウムイオン二次電池を作製した。
【０１１３】
サンプル２５
サンプル２５では、比誘電率が２０以上のＥＣを５０重量％と、ＰＣを３０重量％と、誘電率が低いＭＥＣを１０重量％と、ＤＥＣを１０重量％とを混合した非水溶媒を用いて非水電解液を作製した。この非水電解液を用いたこと以外はサンプル２３と同様にしてリチウムイオン二次電池を作製した。
【０１１４】
サンプル２６
サンプル２６では、比誘電率が２０以上のＥＣを４０重量％と、誘電率が低いＤＭＣを３０重量％と、ＭＥＣを２０重量％、ＤＥＣを１０％とを混合した非水溶媒を用いて非水電解液を作製した。この非水電解液を用いたこと以外はサンプル１８と同様にしてリチウムイオン二次電池を作製した。
【０１１５】
サンプル２７
サンプル２７では、比誘電率が２０以上のＥＣを４０重量％と、ＰＣを５重量％と、γ−ブチロラクトンを５重量％と、γ−ヴァレロラクトンを５重量％と、比誘電率が低いＤＭＣを２０重量％と、ＭＥＣを２５重量％とを混合した非水溶媒を用いて、非水電解液を作製した。この非水電解液を用いたこと以外は、サンプル２６と同様にしてリチウムイオン二次電池を作製した。
【０１１６】
サンプル２８
サンプル２８では、比誘電率が２０以上のＥＣを３５重量％と、ＰＣを２０重量％と、比誘電率が低いＭＥＣを２０重量％と、ＤＥＣを２５重量％とを混合した非水溶媒を用いて、非水電解液を作製した。この非水電解液を用いたこと以外は、サンプル２１と同様にしてリチウムイオン二次電池を作製した。
【０１１７】
サンプル２９
サンプル２９では、正極を作製する際に、サンプル１４と同様にして正極を作製した。この正極を用いたこと以外は、サンプル１６と同様にしてリチウムイオン二次電池を作製した。
【０１１８】
サンプル３０
サンプル３０は、正極を作製する際に、サンプル１５と同様にして正極を作製した。この正極を用いたこと以外は、サンプル１６と同様にしてリチウムイオン二次電池を作製した。
【０１１９】
そして、以上のように作製したサンプル１６乃至サンプル３０について、電池容量、負荷特性、低温特性、充放電サイクル特性、電池の膨れを測定した。
【０１２０】
以下、各サンプルにおける電池容量、負荷特性、低温特性、充放電サイクル特性、電池の膨れの評価結果を表２に示す。なお、電池容量、負荷特性、低温特性、充放電サイクル特性、電池の膨れの評価方法は、サンプル１乃至サンプル１５の評価方法と同様である。
【０１２１】
【表２】
2004087325.tif 000004
【０１２２】
表２の結果から、サンプル１６乃至サンプル２２は、ＰＶｄＦにＣＴＦＥが共重合されていないサンプル２３乃至サンプル３０に対して、低温特性及びサイクル特性が大きいことが分かる。
【０１２３】
サンプル２３乃至サンプル２５は、ＰＶｄＦにＣＴＦＥが共重合されていないため、結着剤の結晶化度を低くすることができず、正極のイオン伝導率が低下するため、良好な充放電サイクル特性が得られない。また、サンプル２３及びサンプル２５は、低温保存されることによって、イオン伝導率が更に低下するため、内部抵抗が上がり負荷特性及び充放電サイクル特性が低下してしまう。更に、サンプル２３では、非水溶媒中の比誘電率が２０以上の溶媒の含有量が６０％より少ないため、比誘電率が低く、沸点の低い溶媒が非水溶媒中に多く含有されることから、この溶媒の気化により電池が膨張して電池の膨れが大きくなる。
【０１２４】
これに対して、サンプル２３乃至サンプル３０は、０．５％以上、８．０％未満の範囲でＣＴＦＥをＰＶｄＦに共重合させているので、結着剤の結晶化度が低くなり、イオン伝導率が向上するため、内部抵抗の上昇が抑えられる。また、サンプル２３乃至サンプル３０は、０．５％以上、８．０％未満の範囲でＣＴＦＥをＰＶｄＦに共重合されているため、結着剤に非水電解質中の非水溶媒がよく膨潤し、非水電解質が正極全体に行き渡るようになることから、正極活物質と非水電解質との接触面積が大きくなり充放電サイクル特性が向上する。更に、サンプル１６乃至サンプル２２は、低温環境下で放電された場合でも、結着剤の結晶化度が低いため、イオン伝導率の低下が抑制され低温特性の低下が抑えられる。
【０１２５】
また、表１に示す結果から、サンプル１６乃至サンプル２２は、ＣＴＦＥを９％共重合させたサンプル２９、及びＣＴＦＥを１１％共重合させたサンプル３０と比べて、充放電サイクル特性が大きく、電池の膨れが小さいことが分かる。
【０１２６】
サンプル２９及びサンプル３０では、ＣＴＦＥの共重合度が高いため、結着剤に非水電解質中の非水溶媒が膨潤しすぎて、正極合剤層中の結着剤が膨張して電池が膨れてしまう。また、サンプル２９及びサンプル３０では、結着剤の膨張により正極合剤層にしわが発生するため、結着剤の結着性が低下し、充放電の繰り返すことにより正極合剤層が剥がれや欠落等が生じて、充放電サイクル特性が低下する。
【０１２７】
これらのサンプルに対して、サンプル１６乃至サンプル２２は、０．５％以上、８．０％未満の範囲でＣＴＦＥをＰＶｄＦに共重合させているため、結着剤に対して非水電解質中の非水溶媒が適量、膨潤されることから、非水電解質が正極全体に行き渡るようになる。これにより、サンプル１６乃至サンプル２２では、イオン伝導率が高くなり、良好な充放電サイクル得られ、電池の膨張も抑制される。
【０１２８】
更に、表２に示す結果から、サンプル１６乃至サンプル２２は、比誘電率が２０以上の溶媒の非水溶媒中の含有率が６０％以下のサンプル２６乃至サンプル２８と比べて、電池の膨れが小さいことが分かる。
【０１２９】
サンプル２６乃至サンプル２８は、全非水溶媒中の比誘電率が２０以上の溶媒の含有量が６０％より少ないため、比誘電率が低く、沸点の低い溶媒の重量が多いため、結着剤に膨潤してもイオン伝導率が上がらず、電池特性の向上が図られない。また、このような非水溶媒を用いた場合には、比誘電率が低く、沸点の低い溶媒が多く含有されることから、この非水溶媒が気化して、電池の膨れが大きくなる。
【０１３０】
これらのサンプルに対して、サンプル１８乃至サンプル２２では、非水電解質中の比誘電率が２０以上の溶媒の含有量が６０％以上であるため、高い誘電率及び沸点を有する非水溶媒が含まれた非水電解質が、ＣＴＦＥが共重合されたＰＶｄＦの結着剤に適量に、膨潤する。したがって、サンプル１８乃至サンプル２２では、正極全体に非水電解質が行き渡り、正極のイオン伝導率が高くなるため、電池１の電池特性が向上し、電池の膨れも抑制される。
【０１３１】
以上のことから、非水電解質二次電池の結着剤として、０．５％以上、８．０％未満の範囲でＣＴＦＥを共重合させたＰＶｄＦを用い、比誘電率が２０以上の溶媒を１種類以上含み、上記溶媒の合計の重量が全非水溶媒の重量に対して６０％以上の非水溶媒を用いることによって、電池特性の低下が抑制された非水電解質二次電池を作製する上で有効であることが明らかである。
【０１３２】
【発明の効果】
以上、詳細に説明したように本発明は、ＰＶｄＦにＣＴＦＥが共重合されていることにより、比誘電率が２０以上の溶媒、すなわち比誘電率が高い溶媒を含む非水電解質を正極及び／又は負極に満遍なく行き渡らせることができる。したがって、本発明によれば、比誘電率の高い非水溶媒により、正極及び／又は負極にイオン伝導率が高められて電池特性を向上できる。
【図面の簡単な説明】
【図１】本発明に係る非水電解質二次電池の斜視図である。
【図２】同非水電解質二次電池に用いられる電池素子を示す斜視図である。
【図３】同非水電解質二次電池に用いられる正極の斜視図である。
【図４】同非水電解質二次電池に用いられる負極の斜視図である。
【図５】同非水電解質二次電池の内部構造を示す断面図である。
【図６】同非水電解質二次電池に用いられる電池素子を示す斜視図である。
【符号の説明】
１　非水電解質電池、２　電池素子、３　外装材、４　正極、５　負極、６　非水電解質、７　セパレータ、８　正極リード、９　負極リード、１６　樹脂片
【図１】
2004087325.tif 000005
【図２】
2004087325.tif 000006
【図３】
2004087325.tif 000007
【図４】
2004087325.tif 000008
【図５】
2004087325.tif 000009
【図６】
2004087325.tif 000010
【手続補正書】
【提出日】平成14年10月16日(2002.10.16)
【手続補正１】
【補正対象書類名】明細書
【補正対象項目名】全文
【補正方法】変更
【補正の内容】
【発明の詳細な説明】
【特許請求の範囲】
【請求項１】正極と、負極と、非水電解質とを備えた非水電解質電池において、
上記正極及び／又は上記負極に含有される結着剤が、０．５％以上、８．０％未満の範囲でクロロトリフルオロエチレンを共重合させたポリフッ化ビニリデンであり、
上記非水電解質は、非水溶媒として、比誘電率が２０以上の溶媒を１種類以上含み、上記溶媒の合計の重量が全非水溶媒の重量に対して６０％以上であることを特徴とする非水電解質電池。
【請求項２】上記非水電解質は、上記非水溶媒としてエチレンカーボネート、プロピレンカーボネート、ガンマブチロラクトン、ガンマヴァレロラクトンの中から２種類以上を含むことを特徴とする請求項１記載の非水電解質電池。
【発明の詳細な説明】
【０００１】
【発明の属する技術分野】
本発明は、所定の比誘電率を有する非水溶媒を含有する非水電解質を備え、電池特性が大幅に改善された非水電解質電池に関する。
【０００２】
【従来の技術】
携帯型電子機器の電源として、充電可能な非水電解質二次電池が重要な位置を占めている。電子機器の小型軽量化を実現するためには、非水電解質二次電池の軽量、かつ小型化を図り、電子機器内の収納スペースを効率的に使うことが求められている。このような非水電解質二次電池としては、エネルギー密度、及び出力密度が大きいリチウムイオン二次電池やポリマーリチウム電池がある。
【０００３】
これらの非水電解質二次電池は、正極と、負極と、非水電解質とを備えている。具体的に、正極の正極活物質、及び負極の負極活物質には、リチウムイオンをドープ・脱ドープ可能な材料が用いられる。例えば、正極活物質としては、リチウム遷移金属酸化物等が挙げられ、具体的にＬｉＣｏＯ２、ＬｉＮｉＯ２、ＬｉＮｉｘＣｏ（１−ｘ）Ｏ２、ＬｉＭｎ２Ｏ４等である。負極活物質としては、リチウム、及びその合金、炭素材料等が挙げられ、炭素材料としては主に黒鉛等が用いられる。
【０００４】
非水電解質は、リチウムイオン二次電池の場合、非水溶媒に非水電解質塩を溶解させた非水電解液が用いられ、ポリマーリチウム電池の場合、非水電解液を高分子マトリックスでゲル化させた固体電解質が用いられる。非水電解質に用いられる非水溶媒は、誘電率及び粘性が高く、沸点が高い溶媒と、誘電率及び粘性が低く、沸点が低い溶媒とを混合して調製される。
【０００５】
誘電率及び粘性が高く、沸点が高い溶媒としては、環状の炭酸エステルや環状のラクトン類等があり、例えばエチレンカーボネート、プロピレンカーボネート、ガンマブチロラクトン，ガンマヴァレロラクトン等が挙げられる。これらの溶媒は、電解質塩を良く溶解するため、溶媒中のリチウムイオンの数を増やせるが、粘性が高いためリチウムイオンの移動度が小さくなる。
【０００６】
誘電率及び粘性が小さく、沸点が低い溶媒としては、鎖状の炭酸エステル等があり、例えばジメチルカーボネート、エチルメチルカーボネート、ジエチルカーボネート等が挙げられる。これらの非水溶媒は、電解質塩を溶かしにくいが、粘性が小さいためリチウムイオンの移動度が高くなる。
【０００７】
したがって、非水電解液は、電解質塩を良く溶解し、適切な粘性を有するようにするため上述した誘電率及び粘性が高く、沸点が高い溶媒と、誘電率及び粘性が小さく、沸点が低い溶媒とを混合して調製される。しかしながら、ポリマーリチウム電池の場合では、非水電解液の選択に制限がある。非水電解液には、非水電解液を高分子マトリックスに含浸させるため、高分子マトリックスとの相溶性を有する非水溶媒を用いる必要がある。また、ポリマーリチウム電池の場合では、外装材として柔らかいアルミラミネートフィルムを用いることから、非水電解液の気化による外装材の膨張を防止するために、高沸点を有する非水溶媒を用いる必要がある。
【０００８】
【発明が解決しようとする課題】
しかしながら、この非水電解質二次電池では、非水電解質の非水溶媒として上述した混合溶媒を用いても、満足する電池特性が得られる非水電解質を作製することは困難である。すなわち、非水電解質二次電池においては、例えばマンガン乾電池や鉛電池、ニッケル水素電池等に用いられる水系の電解液のような高誘電率と低粘度とを両立させてイオン伝導率が大きくなるような非水電解質を得ることは困難である。
【０００９】
このため、非水電解質二次電池では、上述した混合溶媒を用いた非水電解質を用いても、誘電率が高い溶媒及び誘電率が低い溶媒の特性を両立させることが難しく、例えばイオン伝導率が小さくなり内部抵抗が上昇し、特に大電流を流した時の電池特性、いわゆる負荷特性が低下してしまう。また、非水電解質二次電池では、低温環境下で用いられた場合、更にイオン伝導率が小さくなることから、更に電池特性が低下してしまう。
【００１０】
このような問題を解決する方法は、例えば電池の厚みを薄くして電流を流れやすくすることで内部抵抗を抑え、負荷特性の低下を抑制する方法がある。しかしながら、このような方法では、例えば電極における集電体、セパレータ等の体積が増加してしまい、電池内部における活物質の割合が減少することから電池容量が低下するといった問題がある。
【００１１】
したがって、本発明は、このような従来の実情に鑑みて提案されたものであり、正極及び／負極のイオン伝導率を高めることで、電池特性の向上を図った非水電解質電池を提供することを目的とする。
【００１２】
【課題を解決するための手段】
上述した目的を達成する本発明に係る非水電解質電池は、正極と、負極と、非水電解質とを備えた非水電解質電池において、正極及び／又は負極に含有される結着剤が、０．５％以上、８．０％未満の範囲でクロロトリフルオロエチレンを共重合させたポリフッ化ビニリデンであり、非水電解質の非水溶媒として、比誘電率が２０以上の溶媒を１種類以上含み、この溶媒の合計の重量が全非水溶媒の重量に対して６０％以上であることを特徴とする。
【００１３】
以上のように構成された非水電解質電池では、ポリフッ化ビニリデンにクロロトリフルオロエチレンを０．５％以上、８．０％未満の範囲で共重合させることにより、比誘電率が２０以上の溶媒、いわゆる比誘電率が高い溶媒に対し、ポリフッ化ビニリデンが高い膨潤性を示すようになることから、正極及び／又は負極に含有されている結着剤として含有される結着剤に比誘電率の高い溶媒を含む非水電解質が適切に取り込まれる。これにより、非水電解質電池では、正極及び／又は負極に、比誘電率が高い溶媒を含む非水電解質を満遍なく行き渡らせることができる。
【００１４】
【発明の実施の形態】
以下、本発明を適用した非水電解質電池について図面を参照しながら詳細に説明する。
【００１５】
非水電解質二次電池１（以下、電池１と記す。）は、ポリマーリチウム電池であって、図１に示すように、発電要素となる電池素子２と、電池素子２を収容する外装材３とから構成されている。電池素子２は、図２に示すように、長尺状に形成された正極４と、長尺状に形成された負極５と、正極４の両面及び負極５の両面に形成され、電解質塩と非水溶媒とを有するゲル状非水電解質６と、ゲル状非水電解質６が形成された正極４とゲル状非水電解質６が形成された負極５との間に介在させるセパレータ７とからなる。電池素子２は、ゲル状非水電解質６が形成された正極４と負極５との間にセパレータ７を介在させた状態で捲回されており、正極４に正極リード８が接続され、負極５に負極リード９が接続され、これら正極リード８と負極リード９とが一方端面に突出した構造となっている。これにより、電池１は、この電池素子２の一端面から突出している正極リード８と負極リード９とを外装材３に挟み込んだ状態で、電池素子２を外装材３に封入させた構造となっている。
【００１６】
正極４は、図３に示すように、正極活物質と、導電剤と、結着剤とを含有する正極合剤塗液を正極集電体１０上に塗布した後、乾燥し、加圧することにより、正極集電体１０上に正極合剤層１１が形成された構造となっている。正極４には、正極集電体１０が露出する不塗工部１２が設けられており、この不塗工部１２に正極リード８が正極集電体１０の幅方向に突出するように接続されている。正極リード８は、例えばアルミニウム等の導電性金属からなる短冊状金属片等である。
【００１７】
正極活物質には、リチウムと遷移金属とのリチウム複合酸化物を用いる。具体的に、正極活物質は、ＬｉＣｏＯ２、ＬｉＮｉＯ２、ＬｉＭｎ２Ｏ４が挙げられる。また、正極活物質としては、上述したリチウム複合酸化物の遷移金属元素の一部を他の元素に置換した固溶体、具体的に、ＬｉＮｉ０．５Ｃｏ０．５Ｏ２、ＬｉＮｉ０．８Ｃｏ０．２Ｏ２等を用いる。
【００１８】
結着剤には、クロロトリフルオロエチレン（以下、ＣＴＦＥと記す。）を共重合させたポリフッ化ビニリデン（以下、ＰＶｄＦと記す。）を用いる。この結着剤は、ＰＶｄＦにＣＴＦＥが共重合されることにより、例えばゲル状非水電解質６に含まれる非水溶媒等を正極合剤層１１に膨潤させやすくする。
【００１９】
また、結着剤は、ＰＶｄＦにＣＴＦＥが共重合されていることにより、結晶化度が低下して分子運動性が高まり、電池１に用いられた際の正極４のイオン伝導率を高くして電池特性を向上させるように作用する。また、結着剤は、結晶化度が低くなることにより、電池１を低温環境下で放電した場合でも正極４のイオン伝導率の低下が抑えられ、電池１の低温特性の低下を抑制するように作用する。
【００２０】
この結着剤においては、ＰＶｄＦにＣＴＦＥを０．５％以上、８．０％未満の範囲で共重合させている。ＰＶｄＦに対してＣＴＦＥの共重合度を０．５％より少なく共重合させた場合、ＰＶｄＦに対するＣＴＦＥの共重合度が低すぎるため、非水溶媒に対して高い膨潤性を示すことが困難になる。また、ＰＶｄＦに対するＣＴＦＥの共重合度が低いため、結着剤の結晶化度を低くすることができず、正極４のイオン伝導率が低下してしまう。
【００２１】
一方、ＰＶｄＦに対してＣＴＦＥを８．０％以上共重合させた場合、ＰＶｄＦに対してＣＴＦＥの共重合度が高すぎるため、非水溶媒が結着剤に膨潤しすぎて正極合剤層１１にしわ等が発生してしまう。この場合、電池１では、結着剤にゲル状非水電解質６中の非水溶媒が膨潤しすぎたことで結着剤の結着性が低下し、例えば充放電の繰り返しによって正極合剤層１１の剥がれや欠落等が生じ、電池特性が低下してしまう。
【００２２】
したがって、結着剤においては、ＰＶｄＦにＣＴＦＥを０．５％以上、８．０％未満の範囲で共重合させることによって、ゲル状非水電解質６中の非水溶媒を適切に膨潤させて、イオン伝導率を高くすることができると共に、正極合剤層１１に不具合を生じることを抑制することができる。
【００２３】
ＰＶｄＦにＣＴＦＥを共重合させる方法としては、ＰＶｄＦと所定の触媒とを分散させた溶液にＣＴＦＥを添加して、所定の温度下で、所定の時間、懸濁重合させることによって、ＣＴＦＥをＰＶｄＦに共重合させる方法がある。なお、ＰＶｄＦにＣＴＦＥを共重合させる方法は、ＣＴＦＥが０．５％以上、８．０％未満の範囲でＰＶｄＦに共重合されるようであれば、上述した方法の限定されない。
【００２４】
負極５は、図４に示すように、負極活物質と、結着剤とを含有する負極合剤塗液を負極集電体１３上に塗布した後に、乾燥し、加圧することにより、負極集電体１３上に負極合剤層１４が形成された構造となっている。負極５には、負極集電体１３が露出する不塗工部１５が設けられており、この不塗工部１５に負極リード９が負極集電体１３の幅方向に突出するように接続されている。負極リード９は、例えばニッケル等の導電性金属からなる短冊状金属片等である。
【００２５】
負極活物質には、リチウムイオンをドープ・脱ドープすることが可能であり、具体的に平均粒径の異なる２種以上を混合した黒鉛を用いる。結着剤には、ＰＶｄＦやスチレンブタジエンゴム等の公知の結着剤、若しくは正極４に用いた結着剤と同様の０．５％以上、８．０％未満の範囲でＣＴＦＥを共重合させたＰＶｄＦを用いる。負極５では、結着剤として０．５％以上、８．０％未満の範囲でＣＴＦＥを共重合させたＰＶｄＦを用いた場合、上述した正極４と同様に結着剤にゲル状非水電解質６に含まれる非水溶媒等を負極合剤層１４に膨潤させやすくなる。
【００２６】
ゲル状非水電解質６は、比誘電率が２０以上の溶媒、いわゆる比誘電率の高い溶媒を一種以上含有し、この比誘電率が高い溶媒の重量の合計が全溶媒の重量に対して６０％以上である非水溶媒と、電解質塩とからなる非水電解液を高分子マトリックスに含浸させたものである。比誘電率が２０以上の溶媒には、ＥＣ、ＰＣ、γ−ブチロラクトン、γ−ヴァレロラクトン、又はこれらの水素をハロゲンに置換した溶媒等がある。
【００２７】
なお、非水溶媒には、上述した比誘電率が高い溶媒の他に、比誘電率の低い溶媒、例えばジメチルカーボネート（ＤＭＣ）、ジエチルカーボネート（ＤＥＣ）、エチルメチルカーボネート（ＭＥＣ）、ジプロピルカーボネート、エチルプロピルカーボネート、又はこれらの水素をハロゲンに置換した溶媒等を含有させることも可能である。
【００２８】
非水溶媒は、比誘電率が高い溶媒を一種以上含有し、比誘電率の高い溶媒の重量の合計が全溶媒の重量に対して６０％以上であるため、比誘電率の高い溶媒の特性を示す。すなわち、この非水溶媒は、イオン伝導率が高く、粘性が高いといった特徴を有してする。また、比誘電率の高い溶媒の他に、比誘電率の低い溶媒を加えることによって粘性が低くなり、例えば電極に対する濡れ性を向上させる。このような非水溶媒を有するゲル状非水電解質６が、ＣＴＦＥが共重合されたＰＶｄＦの結着剤に良く膨潤して、正極及び／又は負極全体に行き渡るため、正極及び／又は負極のイオン伝導率が高くなり、電池１の電池特性が向上する。
【００２９】
非水溶媒は、比誘電率の高い溶媒の重量の合計が全溶媒の重量に対して６０％より少ない場合、高いイオン伝導率や粘性といった比誘電率の高い溶媒の特性を得ることが困難となる。また、このような非水溶媒を用いた場合には、比誘電率が低く、沸点の低い溶媒の重量が多いことにより、例えば熱等により非水溶媒が気化して、電池１が膨張してしまう。
【００３０】
電解質塩は、上述した非水溶媒に溶解するものであれば何れも用いることができ、例えば、ＬｉＰＦ６、ＬｉＢＦ４、Ｌｉ（ＣＦ３ＳＯ２）２、ＬｉＮ（Ｃ２Ｆ５ＳＯ２）２、ＬｉＣｌＯ４等である。
【００３１】
高分子マトリックスとしては、上述した非水電解液を吸収してゲル化する高分子を用いる。例えば、ポリフッ化ビニリデン、ポリエチレンオキサイド、ポリプロピレンオキサイド、ポリアクリロニトリル、ポリメタクリルニトリルを繰り返し単位として含む高分子である。なお、高分子マトリックスは、上述した高分子を１種又は複数種を混合して用いてもよい。
【００３２】
セパレータ７は、負極５と正極４とを隔離して、両極の接触による内部短絡を防止すると共に、ゲル状非水電解質６中のリチウムイオンを通過させるものである。セパレータ７は、電気的に安定であり、溶媒や活物質に対しても化学的に安定であり、電気伝導性がなければよい。このようなセパレータ７としては、高分子の不織布、多孔質フィルム、ガラスやセラミックスの遷移を紙状にしたものであり、中でも、多孔質ポリオレフィンフィルムがよい。このような多孔質ポリオレフィンフィルムを、ポリイミドやガラス、セラミックスの繊維等、耐熱性の材料と複合させたものでもよい。
【００３３】
外装材３は、例えば絶縁層や金属層等が二層以上積層されて、ラミネート加工等により貼り合わされており、電池内面が絶縁層となるようになされている。絶縁層としては、正極リード８及び負極リード９に対して接着性を示す材料であれば特に限定されないが、ポリエチレン、ポリプロピレン、変性ポリエチレン、変性ポリプロピレン及びこれらの共重合体等、ポリオレフィン樹脂からなるものが透過性を低くでき、気密性に優れていることから用いられる。金属層としては、例えば、箔状、板状に成形されたアルミニウム、ステンレス、ニッケル、鉄等が用いられる。また、最外層には、例えばナイロン等からなる絶縁層を積層させることにより、破れや突き刺し等に対する強度を高くすることができる。
【００３４】
以上のような構成の電池１は、次のようにして製造する。先ず、正極４を作製する。正極４を作製する際は、正極活物質と、結着剤としてＣＴＦＥを共重合させたＰＶｄＦと、導電剤とを含有する正極合剤塗液を調製し、この正極合剤塗液を例えばアルミニウム等からなる正極集電体１０上に不塗工部１２を設けるように均一に塗布し、乾燥することで正極合剤層１１を形成し、所定の寸法に裁断する。次に、正極集電体１０が露出している不塗工部１２に正極リード８、例えば超音波溶接や、スポット溶接等により接合する。このようにして、帯状の正極４が作製される。
【００３５】
次に、負極５を作製する。負極５を作製する際は、負極活物質と、結着剤としてＣＴＦＥを共重合させたＰＶｄＦとを含有する負極合剤塗液を調製し、この負極合剤塗液を例えば銅等からなる負極集電体１３上の不塗工部１５を設けるように均一に塗布し、乾燥することで負極合剤層１４を形成し、所定の形状に裁断する。次に、負極集電体１３が露出している不塗工部１５に負極リード８、例えば超音波溶接や、スポット溶接等により接合する。このようにして、帯状の負極５が作製される。
【００３６】
次に、以上のようにして作製された正極４の正極合剤層１１の主面、及び負極５の負極合剤層１４の主面に、ゲル状非水電解質６を形成させる。ゲル状非水電解質６を形成する際は、比誘電率の高い溶媒を６０％以上含む非水溶媒と、電解質塩とからなる非水電解液を調製し、この非水電解液と、高分子マトリックスと、希釈溶剤と混合してゾル状態の電解質溶液を作製する。次に、この電解質溶液を正極４の正極合剤層１１の主面、及び負極５の負極合剤層１４の主面に塗布する。
【００３７】
このとき、正極合剤層１１及び負極合剤層１４に結着剤として含有されているＣＴＦＥを共重合させたＰＶｄＦが電解質溶液に対して、高い膨潤性を示すことから、正極合剤層１１内に電解質溶液が十分含浸されることになる。次に、電解質溶液中の希釈溶媒を揮発させて、正極４の正極合剤層１１の主面、及び負極５の負極合剤層１４の主面に、層状に形成されたゲル状非水電解質６が形成される。以上のようにして形成されたゲル状非水電解質６は、正極合剤層１１及び負極合剤層１４に電解質溶液が十分含浸された状態で希釈溶媒が揮発されて形成されることから、正極合剤層１１及び負極合剤層１４に満遍なく行き渡り、正極活物質及び負極活物質との接触面積を大きくさせる。
【００３８】
次に、以上にようにしてゲル状非水電解質６が形成された正極４及び負極５をゲル状非水電解質６が対向するように、セパレータ７を介して積層し、セパレータ７の長尺方向に扁平捲回して電池素子２を形成した。この際に、電池素子２の一方端面から正極リード８及び負極リード９が突出するようにさせる。
【００３９】
次に、この電池素子２から突出されている正極リード８と負極リード９とを外部に導出させつつ、外装材３の内部に収納した。このとき、電池素子２には、正極リード８及び負極リード９と、外装材３との間に接着性を示すプロピレン等からなる樹脂片１６を介在させる。これにより、電池１では、正極リード８及び負極リード９と、外装材３との間で短絡することや、気密性が低下すること等が防止される。
【００４０】
次に、電池素子２を内部に収納した外装材３の周縁部を貼り合わせることにより、電池素子２が外装材３に封入される。このようにして、ゲル状電解質を用いた電池１が製造される。
【００４１】
以上にようにして製造された電池１よれば、ＣＴＦＥが共重合されたＰＶｄＦからなる結着剤がゲル状非水電解質６に含有される非水溶媒と膨潤しやすくなることから、比誘電率の高い溶媒を有する非水溶媒を含むゲル状非水電解質６が結着剤に適切に含浸され、ゲル状非水電解質６を正極合剤層１１及び負極合剤層１４に満遍なく行き渡らせることができる。これにより、電池１では、正極４及び／又は負極５の活物質とゲル状非水電解質６との接触面積が大きくなって、正極４及び／又は負極５のイオン伝導率が高められ、電池特性を向上させることができる。
【００４２】
また、電池１によれば、ＣＴＦＥを共重合させたＰＶｄＦを結着剤として用いることによって、結着剤の結晶化度が低下し、この結着剤を含有する正極及び／負極のイオン伝導率が高められ、電池特性が向上される。
【００４３】
更に、この電池１によれば、低温環境下で放電した場合でも、結着剤として用いるＣＴＦＥを共重合させたＰＶｄＦの結晶化度が低いことから、イオン伝導率の低下が抑えられ、良好な電池特性が得られるようになる。
【００４４】
なお、上述した実施の形態では、電池１として、ゲル状非水電解質６が形成された長尺状の正極４と、ゲル状非水電解質６が形成された長尺状の負極５とをセパレータ７を介して積層し、捲回した電池素子２を用いたが、これに限定されるものではなく、正極と負極とをゲル状非水電解質６を介して積層してなる積層体型の電池素子、や捲回せずにいわゆるつづら折りされたつづら折り型の電極素子を用いてもよい。
【００４５】
上述した実施の形態においては、ゲル状非水電解質６を用いたポリマーリチウム電池を例に挙げて説明したが、本発明はこれに限定されるものではなく、図５に示すような非水電解質二次電池３０（以下、電池３０と記す。）においても適用可能である。なお、電池３０については、上述した電池１と同等な構成、部位についての説明を省略するとともに、図面においても同符号を付するものとする。
【００４６】
この電池３０は、発電要素となる電極体３１と、電極体３１を収容する外装缶３２と、電解質塩と非水溶媒とからなる非水電解液３３と、外装缶３２を封口する電池蓋３４とを有する。電池３０は、電極体３１を外装缶３２に収納し、外装缶３２に調製した非水電解液３３を注入して、電池蓋３４を外装缶３２の開口部に溶接することにより封口された構造を有する。
【００４７】
電極体３１は、図６に示すように、長尺の正極３５と、長尺の負極３６との間にセパレータ７を介して扁平状に多数回捲回して、一方の端面から正極３５に取り付けられた正極リード８が突出されており、最外周に負極集電体３７が露出した構造となっている。電極体３１において、最外周に露出させた負極集電体３７と、電池３１とを接触させることにより導通することから、負極３６に集電のための例えば端子やリード等を取り付ける必要がないため電池の製造が簡略化される。一方、電極体３１において、正極リード８が電池蓋３４と電気的に接続されることによって、導通が図られる。
【００４８】
正極３５は、上述した電池１の正極４と同様の構成となっており、正極合剤層１１が正極集電体１０上に形成されている。結着剤には、上述した電池１の正極４に用いた結着剤と同様に、０．５％以上、８．０％未満の範囲でＣＴＦＥを共重合させたＰＶｄＦを用いる。
【００４９】
これにより、正極３５では、結着剤が非水電解液３３に高い膨潤性を示すことから非水電解液３３を正極合剤層１１に行き渡らせることができる。
【００５０】
負極３６は、負極活物質と、結着剤とを含有する負極合剤層１４が負極集電体３７上に形成されている。負極３６は、上述した電池１の負極５と同様の負極集電体３７、負極活物質、及びＰＶｄＦにＣＴＦＥを共重合させた結着剤を用いる。
【００５１】
これにより、負極３６では、結着剤が非水電解液３３に高い膨潤性を示すことから、非水電解液３３を負極合剤層１４に行き渡らせることができる。
【００５２】
外装缶３２は、例えば矩形状、扁平円状とする筒状容器であり、鉄、ステンレス、ニッケル、アルミニウム等の導電性金属からなり、例えば、鉄で形成された場合には、その表面にニッケルめっき等が設けられている。
【００５３】
非水電解液３３は、上述した電池１に用いられる非水電解液と同様に、比誘電率が２０以上の溶媒、すなわち比誘電率の高い溶媒を一種以上含有し、比誘電率の高い溶媒の重量の合計が全非水溶媒中に占める重量が６０％以上とした非水溶媒に、ＬｉＰＦ６やＬｉＢＦ４等の電解質塩を溶解させて調製されている。
【００５４】
非水溶媒は、比誘電率が高い溶媒を一種以上含有し、比誘電率の高い溶媒の重量の合計が全溶媒の重量に対して６０％としていることから、比誘電率が高い溶媒の特徴を有する。すなわち、非水溶媒は、イオン伝導率及び粘性が高いといった特徴を有している。
【００５５】
非水溶媒は、比誘電率の高い溶媒の重量の合計が全非水溶媒の重量に対して６０％より少ない場合、比誘電率の高い溶媒の特徴を得ることが困難となる。また、このような非水溶媒を用いた場合には、比誘電率が低く、沸点の低い溶媒が多いことからり、例えば熱等により非水溶媒が気化して、電池３０が膨張してしまう。
【００５６】
電池蓋３４は、封口板材３８の略中心部に端子部３９が絶縁ガスケット４０を介して嵌合された構造となっている。封口板材３８は、外装缶３２が負極３６と電気的に接続されている場合、例えば鉄、ステンレス、ニッケル等で形成されることになる。特に、封口板材３８を鉄で形成した場合、その表面にニッケルめっき等が設けられている。端子部３９は、正極リード８が接続される場合には、例えばアルミニウム等で形成されることになる。絶縁ガスケット４０は、例えばポリプロピレン等の絶縁樹脂が用いられる。
【００５７】
そして、以上のような構成の電池３０は、次のようにして製造される。先ず、正極３５を上述した電池１の正極４と同様にして作製した。
【００５８】
次に、負極３８を作製した。負極３８は、負極集電体１３が露出する不塗工部１４を上述した負極５よりも長くして、この不塗工部１４を負極リード９とし、短冊状金属片のリードを設けずに、上述した負極５と同様にして作製した。
【００５９】
次に、以上のようにして作製された正極３５及び負極３８とを、長尺状のセパレータ７を介して積層し、扁平状に多数回捲回することにより電極体３１を作製する。このとき、電極体３１は、セパレータ７の幅方向の一端面から正極リード８を突出させ、最外周に負極集電体１３が露出するように捲回された構造である。
【００６０】
次に、外装缶３２の底部に絶縁板４１を挿入し、更に正極リード８が突出している側の電極体３１の端面に絶縁板４１を載置させた状態で電極体３１を外装缶３２に収納する。次に、正極リード８の端部を電池蓋３４に接合する。
【００６１】
次に、電極体３１が収納された外装缶３２に非水電解液３３を注入する。この時に、正極及び／又は負極に非水電解液３３が含浸される。次に、外装缶３２の封口部と、電池蓋３４の封口板材３８の周縁部とを、例えばレーザ溶接等によって隙間なく溶接し、密封する。これにより、外装缶３２及び封口板材３８は、負極３６と導通することとなり、電池３０の外部負極となる。また、端子部３９は正極３５と導通することとなり、電池３０の外部正極となる。このようにして、電池３０が製造される。
【００６２】
以上のようにして製造される電池３０によれば、上述した電池１と同様に、正極４及び／又は負極５の結着剤に、０．５％以上、８．０％未満の範囲でＣＴＦＥを共重合させたＰＶｄＦを用いることによって、結着剤が非水電解液３３に含有される非水溶媒と膨潤しやすくなることから、比誘電率の高い溶媒を含む非水電解液３３が結着剤に適切に含浸され、非水電解液３３を正極合剤層１１及び／又は負極合剤層１４に満遍なく行き渡らせることができる。これにより、電池３０では、正極４及び／又は負極５のイオン伝導率が高められ、電池特性を向上させることができる。
【００６３】
また、電池３０によれば、ＣＴＦＥの共重合させたＰＶｄＦを結着剤として用いることによって、結着剤の結晶化度が低下し、この結着剤を含有する正極４及び／又は負極５のイオン伝導率が高められて電池特性を向上できる。
【００６４】
更に、この電池３０によれば、低温環境下で放電した場合でも、結着剤として用いるＣＴＦＥを共重合させたＰＶｄＦの結晶化度が低いことから、イオン伝導率の低下が抑えられ、良好な電池特性が得られる。
【００６５】
【実施例】
以下、本発明を適用した非水電解質二次電池としてゲル状電解質を用いたポリマーリチウム二次電池を実際に作製したサンプルについて説明する。
【００６６】
サンプル１
サンプル１では、先ず、正極を作製した。正極を作製する際は、正極活物質としてコバルト酸リチウム（ＬｉＣｏＯ２）を９２重量％と、結着剤として粉末状のＣＴＦＥを０．５ｗｔ％共重合させたＰＶｄＦを３重量％と、導電剤として粉末状の黒鉛を５重量％と、溶媒としてＮ−メチルピロリドン（以下、ＮＭＰと記す。）とを加えて、プラネタリーミキサーによって混練して分散を行い、正極合剤塗液を作製した。次に、塗工装置を用いて正極集電体となるアルミニウム箔の両面に均一に塗布して、１００℃、減圧状態で２４時間乾燥させて正極合剤層を形成した後に、ロールプレス機で圧縮成型し、幅４８ｍｍ、長さ３００ｍｍに裁断し、端部にアルミニウムリボンを正極リードとして溶接した。以上のようにして、正極を作製した。
【００６７】
次に、負極を作製した。負極を作製する際は、負極活物質としてメソフェーズ系球状黒鉛を９０重量％と、結着剤として紛状ポリフッ化ビニリデンを１０重量％と、ＮＭＰとを加えて、プラネタリーミキサーによって混練して分散を行い、負極合剤塗液を作製した。次に、塗工装置を用いて負極集電体となる銅箔の両面の両面に均一に塗布して、１２０℃、減圧状態で２４時間乾燥させて負極合剤層を形成した後に、ロールプレス機で圧縮成型し、幅５０ｍｍ、長さ３１０ｍｍに裁断し、端部にニッケルリボンを正極リードとして溶接した。以上のようにして、負極を作製した。
【００６８】
次に、以上のように作製された複数の正極及び負極の主面にゲル状非水電解質をそれぞれ形成した。ゲル状非水電解質を形成する際は、比誘電率が２０以上であるエチレンカーボネートを４０重量％と、プロピレンカーボネートを６０重量％とを混合させた非水溶媒に、この非水溶媒の重量に対してＬｉＰＦ６を０．７８ｍｏｌ／ｋｇ溶解させた非水電解液を調製した。次に、この非水電解液と、ヘキサフルオロプロピレンを６％共重合させたＰＶｄＦと、ジメチルカーボネートとを混合攪拌してゾル状態の非水電解質溶液を作製した。次に、このゾル状電解質溶液を正極及び負極の主面に塗布して、非水溶媒を揮発させてゲル状非水電解質を正極及び負極の主面に形成させた。
【００６９】
以上のようにゲル状非水電解質が主面上に形成された正極と負極との間に、厚みが１０μｍの多孔質ポリエチレンフィルムからなるセパレータを介在させた状態で、ゲル状非水電解質が対向するように貼り合わせて正極の長尺方向に扁平捲回して電池素子を作製した。
【００７０】
次に、電池素子に備わる正極リードと負極リードとを外部に導出させつつ、アルミ箔が一対の樹脂フィルムで挟まれてなる外装材の内部に収納した。このとき、電池素子は、正極リードと、負極リードと、外装材との間に接着性を示すプロピレン樹脂片を挟み込み、外装材に収納した。次に、電池素子を収納した外装材の周縁部をヒートシールにより貼り合わせることで電池素子を外装材に封入した。以上のようにして、ゲル状電解質を用いたポリマーリチウム電池を作製した。
【００７１】
サンプル２
サンプル２では、正極を作製する際に、結着剤として粉末状のＣＴＦＥを２．０ｗｔ％共重合させたＰＶｄＦを用いて正極を作製した。この正極を用いたこと以外は、サンプル１と同様にしてポリマーリチウム電池を作製した。
【００７２】
サンプル３
サンプル３では、正極を作製する際に、結着剤として粉末状のＣＴＦＥを４．０ｗｔ％共重合させたＰＶｄＦを用いて正極を作製した。また、非水電解液を作製する際は、比誘電率が２０以上のＥＣを４５重量％と、ＰＣを３５重量％と、比誘電率が低いＤＥＣを２０重量％とを混合した非水溶媒を用いて非水電解液を作製した。この非水電解液を用いたこと以外は、サンプル１と同様にしてポリマーリチウム電池を作製した。
【００７３】
サンプル４
サンプル４では、正極を作製する際に、結着剤として粉末状のＣＴＦＥを４．０ｗｔ％共重合させたＰＶｄＦを用いて正極を作製した。この正極を用いたこと以外は、サンプル１と同様にしてポリマーリチウム電池を作製した。
【００７４】
サンプル５
サンプル５では、非水電解液を作製する際に、比誘電率が２０以上のＥＣを４５重量％と、ＰＣを３０重量％と、γ−ブチロラクトンを１５重量％と、γ−ヴァレロラクトンを１０重量％とを混合した非水溶媒を用いて非水電解液を作製した。この非水電解液を用いたこと以外は、サンプル３と同様にしてポリマーリチウム電池を作製した。
【００７５】
サンプル６
サンプル６では、正極を作製する際に、結着剤として粉末状のＣＴＦＥを７．０ｗｔ％共重合させたＰＶｄＦを用いて正極を作製した。この正極を用いたこと以外は、サンプル１と同様にしてポリマーリチウム電池を作製した。
【００７６】
サンプル７
サンプル７では、非水電解液を作製する際に、ＥＣを６０重量％と、ＰＣを４０重量％とを混合した非水溶媒を用いて非水電解液を作製した。この非水電解液を用いたこと以外は、サンプル６と同様にしてポリマーリチウム電池を作製した。
【００７７】
サンプル８
サンプル８では、正極を作製する際に、ＣＴＦＥが共重合されていないＰＶｄＦを結着剤として用いた正極を作製した。また、非水電解液を作製する際に、比誘電率が２０以上のＥＣを３５重量％と、ＰＣを２０重量％と、比誘電率が低いＭＥＣを２０重量％と、ＤＥＣを２５重量％とを混合した非水溶媒を用いて非水電解液を作製した。この非水電解液を用いたこと以外は、サンプル１と同様にしてポリマーリチウム電池を作製した。
【００７８】
サンプル９
サンプル９では、正極を作製する際に、ＣＴＦＥが共重合されていないＰＶｄＦを結着剤として用いた正極を作製した。この正極を用いたこと以外は、サンプル１と同様にしてポリマーリチウム電池を作製した。
【００７９】
サンプル１０
サンプル７では、正極を作製する際に、ＣＴＦＥが共重合されていないＰＶｄＦを結着剤として用いた正極を作製した。この正極を用いたこと以外は、サンプル７と同様にしてポリマーリチウム電池を作製した。
【００８０】
サンプル１１
サンプル１３では、非水電解液を作製する際に、比誘電率が２０以上のＥＣを４５重量％と、ＰＣを１０重量％と、比誘電率が低いＭＥＣ２０重量％と、ＤＥＣ２５重量％とを混合した非水溶媒を用いて非水電解液を作製した。この非水電解液を用いたこと以外は、サンプル３と同様にしてポリマーリチウム電池を作製した。
【００８１】
サンプル１２
サンプル１２では、非水電解液を作製する際に、比誘電率が２０以上のＥＣを３５重量％と、ＰＣを２０重量％と、比誘電率が低いＤＭＣを１５重量％と、ＤＥＣを３０重量％とを混合した非水溶媒を用いて非水電解液を作製した。この非水電解液を用いたこと以外は、サンプル３と同様にしてポリマーリチウム電池を作製した。
【００８２】
サンプル１３
サンプル１５では、非水電解液を作製する際に、比誘電率が２０以上のＥＣを３５重量％と、ＰＣを２０重量％と、比誘電率が低いＭＥＣを２０重量％と、ＤＥＣを２５重量％とを混合した非水溶媒を用いて非水電解液を作製した。この非水電解液を用いたこと以外は、サンプル６と同様にしてポリマーリチウム電池を作製した。
【００８３】
サンプル１４
サンプル８では、正極を作製する際に、結着剤として粉末状のＣＴＦＥを９．０ｗｔ％共重合させたＰＶｄＦを用いて正極を作製した。この正極を用いたこと以外は、サンプル１と同様にしてポリマーリチウム電池を作製した。
【００８４】
サンプル１５
サンプル９では、正極を作製する際に、結着剤として粉末状のＣＴＦＥを１１．０ｗｔ％共重合させたＰＶｄＦを３重量％用いて正極を作製した。この正極を用いたこと以外は、サンプル１と同様にしてポリマーリチウム電池を作製した。
【００８５】
そして、以上のように作製したサンプル１乃至サンプル１５について、電池容量、負荷特性、低温特性、充放電サイクル特性、電池の膨れを測定した。以下、各サンプルにおける電池容量、負荷特性、低温特性、充放電サイクル特性、電池の膨れの評価結果を表１に示す。
【００８６】
【表１】
2004087325.tif 000011
【００８７】
表１において、各サンプルの電池容量、負荷特性、低温特性、充放電サイクル特性、電池の膨れの評価を次のようにして行った。電池容量は、各サンプルに対して０．５Ｃ、４．２Ｖ、６時間の充電条件で定電流定電圧充電を行った後に、０．２Ｃの電流値で３Ｖまで定電流放電を行い、このときの容量を電池容量とした。本実施例において、電池容量は、９５０ｍＡｈから１０５０ｍＡｈの範囲に入っていれば良品とする。
【００８８】
負荷特性は、０．２Ｃで放電したときの放電容量に対する３Ｃで放電したときの放電容量の比率である。０．２Ｃで放電したときの放電容量は、上述した充電条件で充電を行った後に、０．２Ｃの電流値で３Ｖまで定電流放電を行ったときの容量である。３Ｃで放電したときの放電容量は、上述した充電条件で充電を行った後に、３Ｃの電流値で３Ｖまで定電流放電を行ったときの容量である。
【００８９】
低温特性は、２３℃の放電容量に対する−２０℃の放電容量の比率である。２３℃の放電容量は、上述した充電条件に充電を行った後に、２３℃環境下で０．５Ｃの電流値で３Ｖまで定電流放電を行ったときの容量である。−２０℃の放電容量は、上述した充電条件に充電を行った後に、−２０℃環境下で０．５Ｃの電流値で３Ｖまで定電流放電を行ったときの容量である。
【００９０】
充放電サイクル特性は、１サイクル目の放電容量に対する５００サイクル目の放電容量の比率である。１サイクル目の放電容量は、１．０Ｃ、４．２Ｖ、３時間の充電条件で定電流定電圧充電を行った後に、１．０Ｃの電流値で３Ｖまで定電流放電を行い、これを１サイクルとして、このときの容量である。５００サイクル目の放電容量は、１サイクルを５００回行ったときの容量である。なお、本実施例において、充放電サイクル特性は、７０％以上を良品とした。
【００９１】
電池の電池の膨れは、０．５Ｃ、４．３Ｖの充電条件で定電流定電圧充電を行い、８０℃環境下で１４日間保存した後に電池の厚さを測定し、保存前における電池の厚さ４ｍｍに対する保存後における電池の厚さの増加分である。なお、本実施例において、電池の膨れは、０．５ｍｍ以下を合格とした。
【００９２】
表１の結果から、０．５％以上、８．０％未満の範囲でＣＴＦＥを共重合させたＰＶｄＦを結着剤に用いたサンプル１乃至サンプル７は、ＰＶｄＦのみからなる結着剤を用いたサンプル８及びサンプル１０と比べて低温特性、充放電サイクル特性が大きくなっていることが分かる。
【００９３】
サンプル８及びサンプル１０は、ＰＶｄＦにＣＴＦＥが共重合されていないため、結着剤の結晶化度を低くすることができず、正極のイオン伝導率が低下するため、良好な充放電サイクル特性が得られない。また、サンプル８及びサンプル１０は、低温環境下で放電したことによって、イオン伝導率が更に低下するため、内部抵抗が上がり負荷特性が低下してしまう。特に、サンプル８では、非水溶媒中の比誘電率が２０以上の溶媒の含有量が６０％より少ないため、比誘電率が低く、沸点の低い溶媒が多く含有されることから、この溶媒が熱により気化されて外装材が変形し、電池の膨れが大きくなる。
【００９４】
これに対して、サンプル１乃至サンプル７は、０．５％以上、８．０％未満の範囲でＣＴＦＥをＰＶｄＦに共重合させているので、結着剤にゲル状非水電解質中の非水溶媒がよく膨潤し、ゲル状非水電解質が正極全体に行き渡るようになることから、正極活物質とゲル状非水電解質との接触面積が大きくなり充放電サイクル特性が向上する。また、サンプル１乃至サンプル７は、０．５％以上、８．０％未満の範囲でＣＴＦＥをＰＶｄＦに共重合させているため、結着剤の結晶化度が低くなり、イオン伝導率が上がり、内部抵抗の上昇が抑えられる。更に、サンプル１乃至サンプル５は、低温環境下で放電した場合でも、結着剤の結晶化度が低いため、イオン伝導率の低下が抑制され低温特性の低下が抑えられる。
【００９５】
また、表１に示す結果から、サンプル１乃至サンプル７は、ＣＴＦＥを９％共重合させたサンプル１４、及びＣＴＦＥを１１％共重合させたサンプル１５と比べて、充放電サイクル特性が大きく、電池の膨れが小さいことがわかる。
【００９６】
サンプル１４及びサンプル１５では、ＣＴＦＥの共重合度が高いため、結着剤にゲル状非水電解質中の非水溶媒が膨潤にしすぎて、正極合剤層中の結着剤が膨張して電池が膨れてしまう。また、サンプル１４及びサンプル１５では、結着剤の膨張により正極合剤層にしわが発生するため、結着剤の結着性が低下し、充放電の繰り返しによる正極合剤層の剥がれや欠落等が生じて、充放電サイクル特性が低下する。
【００９７】
これらのサンプルに対して、サンプル１乃至サンプル７は、０．５％以上、８．０％未満の範囲でＣＴＦＥをＰＶｄＦに共重合させているため、結着剤に対してゲル状非水電解質中の非水溶媒が適量、膨潤されることから、ゲル状非水電解質が正極全体に行き渡るようになる。したがって、サンプル１乃至サンプル７では、イオン伝導率が高くなり、良好な充放電サイクルが得られるようになり、電池の膨張も抑えられる。
【００９８】
更に、表１に示す結果から、サンプル３乃至サンプル７は、比誘電率が２０以上の溶媒の非水溶媒中の含有率が６０％以下のサンプル１１乃至サンプル１３と比べて、電池の膨れが小さいことが分かる。
【００９９】
サンプル１１乃至サンプル１３は、全非水溶媒中の比誘電率が２０以上の溶媒の含有量が６０％より少ないため、比誘電率が低く、沸点の低い溶媒の重量が多くなるため、結着剤に膨潤してもイオン伝導率が上がらず、電池特性の向上が図られない。また、このような非水溶媒を用いた場合には、比誘電率が低く、沸点の低い溶媒が多く含有されることから、この非水溶媒が熱により気化して、外装材が変形し電池の膨れが大きくなる。
【０１００】
これらのサンプルに対して、サンプル３乃至サンプル７では、全非水溶媒中の比誘電率が２０以上の溶媒の含有量が６０％以上であるため、高い誘電率及び沸点を有する非水溶媒が含まれたゲル状非水電解質が、０．５％以上、８．０％未満の範囲でＣＴＦＥをＰＶｄＦに共重合させた結着剤に適量に、膨潤する。したがって、サンプル３乃至サンプル７では、正極全体にゲル状非水電解質が行き渡り、正極のイオン伝導率が高くなるため、電池１の電池特性が向上し、電池の膨れも抑制される。
【０１０１】
次に、上述したサンプル１乃至サンプル１５とは、ゲル状非水電解質を非水電解液に変えて作製したサンプル１６乃至サンプル３０について説明する。
【０１０２】
サンプル１６
サンプル１６では、電池素子を作製する際に、サンプル１と同様にして作製した正極と、負極との間に厚さが２０μｍの多孔質ポリエチレンフィルムからなるセパレータを介して扁平状に多数回捲回して、一方の端面から正極に取り付けられた正極リードが突出されており、最外周に負極集電体が露出した構造の電池素子を作製した。また、非水電解液を作製する際には、比誘電率が２０以上のＥＣを４０重量％と、ＰＣを２５重量％と、比誘電率が低いＤＭＣを３５重量％とを混合した混合溶媒に、ＬｉＰＦ６を１．３８ｍｏｌ／ｋｇ溶解させた非水電解液を作製した。
【０１０３】
次に、以上のようにして作製した電池素子を表面にニッケルめっきが施された鉄製の外装缶の底部に絶縁板を挿入し、更に正極リードが突出している側の電池素子の端面にも絶縁板を載置させた状態で電池素子を外装缶に収納する。次に、正極リードの端部を電池蓋に接合する。
【０１０４】
次に、電池素子が収納された外装缶に作製した非水電解液を注入して、外装缶の封口部と、電池蓋の封口板材の周縁部とを溶接し、密封する。以上のこと以外は、サンプル１と同様にしてリチウムイオン二次電池を作製した。
【０１０５】
サンプル１７
サンプル１７では、正極を作製する際に、サンプル２と同様にして正極を作製した。この正極を用いたこと以外は、サンプル１６と同様にして作製した。
【０１０６】
サンプル１８
サンプル１８は、正極を作製する際に、サンプル３と同様にして正極を作製した。この正極を用いたこと以外は、サンプル１６と同様にして作製した。
【０１０７】
サンプル１９
サンプル１９では、非水電解液を作製する際に、比誘電率が２０以上のＥＣを４０重量％と、ＰＣを１０重量％と、γ−ブチロラクトンを１５重量％と、γ−ヴァレロラクトンを１０重量％と、比誘電率が低いＤＭＣを１０重量％と、ＭＥＣを１５重量％とを混合した非水溶媒を用いて、非水電解液を作製した。この非水電解液を用いたこと以外は、サンプル１８と同様にしてリチウムイオン二次電池を作製した。
【０１０８】
サンプル２０
サンプル２０では、非水電解液を作製する際に、比誘電率が２０以上のＥＣを５０重量％と、ＰＣを４０重量％と、比誘電率が低いＤＥＣを１０重量％とを混合した溶媒を用いて非水電解液を作製した。この非水電解液を用いたこと以外は、サンプル１８と同様にしてリチウムイオン二次電池を作製した。
【０１０９】
サンプル２１
サンプル２１では、正極を作製する際に、サンプル６と同様にして正極を作製した。この正極を用いたこと以外は、サンプル１６と同様にして作製した。
【０１１０】
サンプル２２
サンプル２２では、非水電解液を作製する際に、比誘電率が２０以上のＥＣを５０重量％と、ＰＣを３０重量％と、比誘電率が低いＭＥＣを１０重量％と、ＤＥＣを１０重量％とを混合した非水溶媒を用いて非水電解液を作製した。この非水電解液を用いて作製したこと以外は、サンプル２１と同様にしてリチウムイオン二次電池を作製した。
【０１１１】
サンプル２３
サンプル２３は、非水電解液を作製する際に、比誘電率が２０以上のＥＣを３５重量％と、ＰＣを２５重量％と、誘電率が低いＭＥＣを２０重量％と、ＤＥＣを２５重量％とを混合した非水溶媒を用いて非水電解液を作製した。この非水電解液を用いたこと以外はサンプル８と同様にしてリチウムイオン二次電池を作製した。
【０１１２】
サンプル２４
サンプル２４では、正極を作製する際に、サンプル２３と同様にして正極を作製した。この正極を用いたこと以外は、サンプル２３と同様にしてリチウムイオン二次電池を作製した。
【０１１３】
サンプル２５
サンプル２５では、比誘電率が２０以上のＥＣを５０重量％と、ＰＣを３０重量％と、誘電率が低いＭＥＣを１０重量％と、ＤＥＣを１０重量％とを混合した非水溶媒を用いて非水電解液を作製した。この非水電解液を用いたこと以外はサンプル２３と同様にしてリチウムイオン二次電池を作製した。
【０１１４】
サンプル２６
サンプル２６では、比誘電率が２０以上のＥＣを４０重量％と、誘電率が低いＤＭＣを３０重量％と、ＭＥＣを２０重量％、ＤＥＣを１０％とを混合した非水溶媒を用いて非水電解液を作製した。この非水電解液を用いたこと以外はサンプル１８と同様にしてリチウムイオン二次電池を作製した。
【０１１５】
サンプル２７
サンプル２７では、比誘電率が２０以上のＥＣを４０重量％と、ＰＣを５重量％と、γ−ブチロラクトンを５重量％と、γ−ヴァレロラクトンを５重量％と、比誘電率が低いＤＭＣを２０重量％と、ＭＥＣを２５重量％とを混合した非水溶媒を用いて、非水電解液を作製した。この非水電解液を用いたこと以外は、サンプル２６と同様にしてリチウムイオン二次電池を作製した。
【０１１６】
サンプル２８
サンプル２８では、比誘電率が２０以上のＥＣを３５重量％と、ＰＣを２０重量％と、比誘電率が低いＭＥＣを２０重量％と、ＤＥＣを２５重量％とを混合した非水溶媒を用いて、非水電解液を作製した。この非水電解液を用いたこと以外は、サンプル２１と同様にしてリチウムイオン二次電池を作製した。
【０１１７】
サンプル２９
サンプル２９では、正極を作製する際に、サンプル１４と同様にして正極を作製した。この正極を用いたこと以外は、サンプル１６と同様にしてリチウムイオン二次電池を作製した。
【０１１８】
サンプル３０
サンプル３０は、正極を作製する際に、サンプル１５と同様にして正極を作製した。この正極を用いたこと以外は、サンプル１６と同様にしてリチウムイオン二次電池を作製した。
【０１１９】
そして、以上のように作製したサンプル１６乃至サンプル３０について、電池容量、負荷特性、低温特性、充放電サイクル特性、電池の膨れを測定した。
【０１２０】
以下、各サンプルにおける電池容量、負荷特性、低温特性、充放電サイクル特性、電池の膨れの評価結果を表２に示す。なお、電池容量、負荷特性、低温特性、充放電サイクル特性、電池の膨れの評価方法は、サンプル１乃至サンプル１５の評価方法と同様である。
【０１２１】
【表２】
2004087325.tif 000012
【０１２２】
表２の結果から、サンプル１６乃至サンプル２２は、ＰＶｄＦにＣＴＦＥが共重合されていないサンプル２３乃至サンプル３０に対して、低温特性及びサイクル特性が大きいことが分かる。
【０１２３】
サンプル２３乃至サンプル２５は、ＰＶｄＦにＣＴＦＥが共重合されていないため、結着剤の結晶化度を低くすることができず、正極のイオン伝導率が低下するため、良好な充放電サイクル特性が得られない。また、サンプル２３及びサンプル２５は、低温環境下で放電したことによって、イオン伝導率が更に低下するため、内部抵抗が上がり負荷特性及び充放電サイクル特性が低下してしまう。更に、サンプル２３では、非水溶媒中の比誘電率が２０以上の溶媒の含有量が６０％より少ないため、比誘電率が低く、沸点の低い溶媒が非水溶媒中に多く含有されることから、この溶媒の気化により電池が膨張して電池の膨れが大きくなる。
【０１２４】
これに対して、サンプル２３乃至サンプル３０は、０．５％以上、８．０％未満の範囲でＣＴＦＥをＰＶｄＦに共重合させているので、結着剤の結晶化度が低くなり、イオン伝導率が向上するため、内部抵抗の上昇が抑えられる。また、サンプル２３乃至サンプル３０は、０．５％以上、８．０％未満の範囲でＣＴＦＥをＰＶｄＦに共重合されているため、結着剤にゲル状非水電解質中の非水溶媒がよく膨潤し、ゲル状非水電解質が正極全体に行き渡るようになることから、正極活物質とゲル状非水電解質との接触面積が大きくなり充放電サイクル特性が向上する。更に、サンプル１６乃至サンプル２２は、低温環境下で放電した場合でも、結着剤の結晶化度が低いため、イオン伝導率の低下が抑制され低温特性の低下が抑えられる。
【０１２５】
また、表１に示す結果から、サンプル１６乃至サンプル２２は、ＣＴＦＥを９％共重合させたサンプル２９、及びＣＴＦＥを１１％共重合させたサンプル３０と比べて、充放電サイクル特性が大きく、電池の膨れが小さいことが分かる。
【０１２６】
サンプル２９及びサンプル３０では、ＣＴＦＥの共重合度が高いため、結着剤にゲル状非水電解質中の非水溶媒が膨潤しすぎて、正極合剤層中の結着剤が膨張して電池が膨れてしまう。また、サンプル２９及びサンプル３０では、結着剤の膨張により正極合剤層にしわが発生するため、結着剤の結着性が低下し、充放電の繰り返すことにより正極合剤層が剥がれや欠落等が生じて、充放電サイクル特性が低下する。
【０１２７】
これらのサンプルに対して、サンプル１６乃至サンプル２２は、０．５％以上、８．０％未満の範囲でＣＴＦＥをＰＶｄＦに共重合させているため、結着剤に対してゲル状非水電解質中の非水溶媒が適量、膨潤されることから、ゲル状非水電解質が正極全体に行き渡るようになる。これにより、サンプル１６乃至サンプル２２では、イオン伝導率が高くなり、良好な充放電サイクル得られ、電池の膨張も抑制される。
【０１２８】
更に、表２に示す結果から、サンプル１６乃至サンプル２２は、比誘電率が２０以上の溶媒の非水溶媒中の含有率が６０％以下のサンプル２６乃至サンプル２８と比べて、電池の膨れが小さいことが分かる。
【０１２９】
サンプル２６乃至サンプル２８は、全非水溶媒中の比誘電率が２０以上の溶媒の含有量が６０％より少ないため、比誘電率が低く、沸点の低い溶媒の重量が多いため、結着剤に膨潤してもイオン伝導率が上がらず、電池特性の向上が図られない。また、このような非水溶媒を用いた場合には、比誘電率が低く、沸点の低い溶媒が多く含有されることから、この非水溶媒が気化して、電池の膨れが大きくなる。
【０１３０】
これらのサンプルに対して、サンプル１８乃至サンプル２２では、非水電解液中の比誘電率が２０以上の溶媒の含有量が６０％以上であるため、高い誘電率及び沸点を有する非水溶媒が含まれた非水電解液が、ＣＴＦＥが共重合されたＰＶｄＦの結着剤に適量に、膨潤する。したがって、サンプル１８乃至サンプル２２では、正極全体に非水電解液が行き渡り、正極のイオン伝導率が高くなるため、電池１の電池特性が向上し、電池の膨れも抑制される。
【０１３１】
以上のことから、非水電解質二次電池の結着剤として、０．５％以上、８．０％未満の範囲でＣＴＦＥを共重合させたＰＶｄＦを用い、比誘電率が２０以上の溶媒を１種類以上含み、上記溶媒の合計の重量が全非水溶媒の重量に対して６０％以上の非水溶媒を用いることによって、電池特性の低下が抑制された非水電解質二次電池を作製する上で有効であることが明らかである。
【０１３２】
【発明の効果】
以上、詳細に説明したように本発明は、ＰＶｄＦにＣＴＦＥが共重合されていることにより、比誘電率が２０以上の溶媒、すなわち比誘電率が高い溶媒を含む非水電解質を正極及び／又は負極に満遍なく行き渡らせることができる。したがって、本発明によれば、比誘電率の高い非水溶媒により、正極及び／又は負極にイオン伝導率が高められて電池特性を向上できる。
【図面の簡単な説明】
【図１】本発明に係る非水電解質二次電池の斜視図である。
【図２】同非水電解質二次電池に用いられる電池素子を示す斜視図である。
【図３】同非水電解質二次電池に用いられる正極の斜視図である。
【図４】同非水電解質二次電池に用いられる負極の斜視図である。
【図５】同非水電解質二次電池の内部構造を示す断面図である。
【図６】同非水電解質二次電池に用いられる電池素子を示す斜視図である。
【符号の説明】
１　非水電解質電池、２　電池素子、３　外装材、４　正極、５　負極、６　ゲル状非水電解質、７　セパレータ、８　正極リード、９　負極リード、１６　樹脂片